(57)【要約】【課題】ダブルパターニング法における第一のレジストパターンに対して行うフリージングプロセスにおいて、フリージング処理および第二のレジストパターンの形成によって、第一のレジストパターンの線幅とＬＷＲが変動しないという要件を満たすフリージングプロセス用の表面処理剤およびそれおよびそれを用いたパターン形成方法を提供すること【解決手段】求核性官能基を有するポリマーおよび/またはオリゴマーと溶剤を含有することを特徴とするレジストパターン表面処理剤。【選択図】      なし【特許請求の範囲】
【請求項１】
求核性官能基を有するポリマーおよび/またはオリゴマーと溶剤を含有することを特徴とするレジストパターン表面処理剤。
【請求項２】
求核性官能基を有するポリマーおよび/またはオリゴマーの重量平均分子量が５００以上であることを特徴とする、請求項１に記載のレジストパターン表面処理剤。
【請求項３】
前記求核性官能基として、１級又は２級アミノ基、水酸基又はその共役塩基、チオール又はその共役塩基、カルボキシル基の共役塩基、及び−（Ｃ＝Ｏ）ＣＨ２（Ｃ＝Ｏ）−の共役塩基から選択される少なくとも１種を有することを特徴とする、請求項１又は２に記載のレジストパターン表面処理剤。
【請求項４】
前記ポリマーおよび／またはオリゴマーが、さらに下記式（３）、（４）及び（５）で示される基の少なくとも１種を有することを特徴とする、請求項３に記載のレジストパターン表面処理剤。
【化１】
2010039034.tif 000064
式（３）、（４）及び（５）中、
Ｒ１は、各々独立に、置換基を有していてもよいアルキル基、又は置換基を有していてもよいシクロアルキル基を表し、二つのＲ１は結合して環を形成してもよい。
Ｒ２は、アルキル基、シクロアルキル基、芳香族基、アルコキシ基又はアルケニル基を表し、これらは置換基を有していてもよい。
Ｒ３は、水素原子、置換基を有していてもよいアルキル基、置換基を有していてもよいシクロアルキル基、又はアルケニル基を表す。Ｒ２とＲ３は結合して環を形成してもよい。
Ｒ４は、各々独立に、水素原子、置換基を有していてもよいアルキル基、又は置換基を有していてもよいシクロアルキル基を表し、複数のＲ４は結合して環を形成してもよい。
※はポリマーおよび／またはオリゴマー残基との連結部を表す。
【請求項５】
溶剤が水、アルコール系溶剤または水とアルコール系溶剤の混合物であるであることを特徴とする、請求項１〜４のいずれかに記載のレジストパターン表面処理剤。
【請求項６】
さらに界面活性剤を含むことを特徴とする、請求項１〜５のいずれかに記載のレジストパターン表面処理剤。
【請求項７】
第一のレジスト膜を露光、現像して得られる第一のレジストパターンと、第一のレジストパターン上に形成された第二のレジスト膜を露光、現像して得られる第二のレジストパターンからなるレジストパターンにおける、第一のレジストパターン用表面処理剤であることを特徴とする、請求項１〜６のいずれかに記載のレジストパターン表面処理剤。
【請求項８】
請求項１〜７のいずれかに記載のレジストパターン表面処理剤を用いて表面処理されるパターンの形成に用いられるレジスト組成物であって、該レジスト組成物が環状単位を有する樹脂を含有し、表面処理により該環状単位と該表面処理剤に含有される求核性官能基が開環反応により結合することを特徴とするレジスト組成物。
【請求項９】
環状単位がラクトン単位、又は環状酸無水物単位である請求項８に記載のレジスト組成物。
【請求項１０】
前記ラクトン単位が、シアノ基が置換したラクトン、置換されていてもよいγ−ブチロラクトン及び下記一般式（Ｉ）で表されるラクトンから選択され、前記環状酸無水物単位が、下記式（ＩＩ）で表される基であることを特徴とする、請求項８又は９に記載のレジスト組成物。
【化２】
2010039034.tif 000065
式中、Ｒａ１及びＲａ２は、それぞれ独立に、水素原子、アルキル基、シクロアルキル基、アシル基を表す。Ｒａ１及びＲａ２は、結合して環を形成してもよい。
【化３】
2010039034.tif 000066
【請求項１１】
レジストパターンの表面処理方法であって、請求項８〜１０のいずれかに記載のレジスト組成物を用いて形成されたレジストパターン上に請求項１〜７のいずれかに記載の表面処理剤を塗布して表面処理剤膜を形成し、レジストパターンに含有される樹脂と表面処理剤とを反応させる工程と、未反応の表面処理剤を除去する工程を含むことを特徴とする表面処理方法。
【請求項１２】
レジストパターンに含有される樹脂と表面処理剤とを反応させる前記工程が、表面処理剤膜を形成した後にレジストパターンをベーク処理する工程を含むことを特徴とする、請求項１１に記載の表面処理方法。
【請求項１３】
レジストパターンの表面処理方法であって、請求項８〜１０のいずれかに記載のレジスト組成物を用いて形成されたレジストパターンを請求項１〜７のいずれかに記載の表面処理剤に浸漬させ、レジストパターンに含有される樹脂と表面処理剤とを反応させる工程と、未反応の表面処理剤を除去する工程を含むことを特徴とする表面処理方法。
【請求項１４】
レジストパターンに含有される樹脂と表面処理剤とを反応させる前記工程が、レジストパターンを表面処理剤に浸漬させた後にレジストパターンをベーク処理する工程を含むことを特徴とする、請求項１３に記載の表面処理方法。
【請求項１５】
基板上に請求項８〜１０のいずれかに記載のレジスト組成物を塗布して第一のレジスト膜を形成し、露光、現像して第一のレジストパターンを得る工程、前記工程で得られた第一のレジストパターンを請求項１１〜１４のいずれかに記載の表面処理方法で表面処理する工程、前記表面処理後の第一のレジストパターン上に第二のレジスト組成物を塗布して第二のレジスト膜を形成し、露光、現像して第二のレジストパターンを得る工程を含むパターン形成方法。
【発明の詳細な説明】
【技術分野】
【０００１】
本発明は、ＩＣ等の半導体製造工程、液晶、サーマルヘッド等の回路基板の製造工程、さらにはその他のフォトファブリケーションのリソグラフィー工程に使用されるレジストパターン形成用の表面処理剤およびそれを用いたパターン形成方法に関するものである。
【０００２】
特に、本発明は、波長が２００ｎｍ以下の遠紫外線光を光源とする液浸式投影露光装置で露光するために好適なレジストパターン形成用の表面処理剤およびそれを用いたパターン形成方法に関するものである。
【背景技術】
【０００３】
露光光源がＫｒＦエキシマレーザーを利用した２４８ｎｍへと短波長化して以降、光吸収による感度低下を補うためにレジストの画像形成方法として化学増幅という画像形成方法並びにそれに適したレジストが用いられている。ポジ型の化学増幅の画像形成方法を例に挙げ説明すると、露光で露光部の酸発生剤が分解し酸を生成させ、露光後のベーク（ＰＥＢ：Ｐｏｓｔ  Ｅｘｐｏｓｕｒｅ  Ｂａｋｅ）でその発生酸を反応触媒として利用してアルカリ不溶の基をアルカリ可溶基に変化させ、アルカリ現像により露光部を除去する画像形成方法である。
【０００４】
半導体素子の微細化に伴い露光光源の短波長化と投影レンズの高開口数（高ＮＡ）化が進み、現在では１９３ｎｍ波長を有するＡｒＦエキシマレーザーを光源とする露光機が開発されている。半導体素子の微細化の達成度は解像力により表すことができ、一般によく知られている様に次式で表すことができる。
【０００５】
（解像力）＝ｋ1・（λ／ＮＡ）
ここでλは露光光源の波長、ＮＡは投影レンズの開口数、ｋ1はプロセスに関係する係数である。
【０００６】
解像力を高める技術として、従来から投影レンズと試料の間を高屈折率の液体（以下、「液浸液」ともいう）で満たす、所謂、液浸法が提唱されている。
【０００７】
この「液浸の効果」はλ0を露光光の空気中での波長とし、ｎを空気に対する液浸液の屈折率、θを光線の収束半角としＮＡ0＝sinθとすると、液浸した場合、前述の解像力及び焦点深度は次式で表すことができる。
【０００８】
（解像力）＝ｋ1・（λ0／ｎ）／ＮＡ0
すなわち、液浸の効果は波長が１／ｎの露光波長を使用するのと等価である。言い換えれば、同じＮＡの投影光学系の場合、液浸により、焦点深度をｎ倍にすることができる。
【０００９】
更に解像力を高める技術として、特殊なプロセスを用いたパターン形成方法が提案されている。これは、前述の解像力の式において、ｋ1を小さくすることに相当する。そのうちの一つがフリージングプロセスである（例えば、特許文献１から３、非特許文献１から４を参照）。
【００１０】
フリージングプロセスとは、非特許文献３及び非特許文献４に記載されているように、第一のレジスト膜上に第一のレジストパターンを形成し、更に第一のレジストパターン上に形成された第二のレジスト膜上に第二のレジストパターンを形成するダブルパターニング法において、第一のレジストパターンに対し化学的又は物理的な処理を行うことにより、第一のレジストパターンの性状を、２回目に塗布するレジストの溶剤及び現像液に対して実質的に不溶化させる工程を含むプロセスのことである。フリージングプロセスを利用することで、露光から現像までのリソグラフィープロセスを２度続けた後にエッチングすることができ、最初の露光後のエッチング工程を削減することが可能になる。ここで、２回目に塗布するレジストの溶剤及び現像液に対して「実質的に不溶化」とは、２回目に塗布するレジストの溶剤への不溶化を例にとると、フリージング処理を行った第一のレジストパターン上に、第二のレジスト溶液を塗布した際に、その塗布時間内（典型的には６０秒以内）に減少した第一のレジスト膜厚が、初期膜厚に対して５％以内であることを示す。
【００１１】
特許文献１には、特定の金属化合物を含むフリージング用処理剤を第一のレジストパターンに作用させて金属酸化物被膜を形成し、２回目に塗布するレジストの溶剤及び現像液に対して不溶化させる方法が提案されている。
【００１２】
しかし、この方法では第二のレジストパターンには金属酸化物被膜が形成されていないため、第一のレジストパターンと第二のレジストパターンにエッチング耐性の差が生じてしまい、エッチング後のパターンの寸法制御が難しい。これを回避するために第二のレジストパターンに表面処理剤を適用することが考えられるが、工程数が増加する問題がある。
【００１３】
特許文献２、非特許文献１及び非特許文献２には、特定の樹脂と架橋剤を含むフリージング用処理剤を第一のレジストパターンに作用させて処理剤の樹脂組成物から成る被膜を形成し、２回目に塗布するレジストの溶剤及び現像液に対して不溶化させる方法が提案されているが、例えば非特許文献１及び非特許文献２では、フリージング後のレジストパターンのライン幅ラフネス（ＬＷＲ）が悪化するという問題があった。  
また、特許文献３には、第一のレジストパターンに真空紫外線を照射することで第一のレジストパターンを変性させ２回目に塗布するレジストの溶剤及び現像液に対して不溶化させる方法が提案されているが、第一のレジストパターンの寸法が小さくなるという問題が合った。
【特許文献１】特開２００８−３３１７４号公報
【特許文献２】特開２００８−８３５３７号公報
【特許文献３】特開２００６−１８０９５号公報
【非特許文献１】Ｐｒｏｃｅｅｄｉｎｇｓ  ｏｆ  ＳＰＩＥ、第６１５３巻、６１５３０１（２００６年）
【非特許文献２】Ｐｒｏｃｅｅｄｉｎｇｓ  ｏｆ  ＳＰＩＥ、第６９２３巻、６９２３０Ｈ（２００８年）
【非特許文献３】Ｐｒｏｃｅｅｄｉｎｇｓ  ｏｆ  ＳＰＩＥ、第６９２４巻、６９２４０Ｒ（２００８年）
【非特許文献４】Ｐｒｏｃｅｅｄｉｎｇｓ  ｏｆ  ＳＰＩＥ、６５２０、６５２００Ｆ（２００７年）
【発明の開示】
【発明が解決しようとする課題】
【００１４】
本発明は上記事情に鑑みて成されたものであり、ダブルパターニング法における第一のレジストパターンに対して行うフリージングプロセスにおいて、フリージング処理および第二のレジストパターンの形成によって、第一のレジストパターンの線幅とＬＷＲが変動しないという要件を満たすフリージングプロセス用の表面処理剤およびそれを用いたパターン形成方法を提供することを目的とする。
【課題を解決するための手段】
【００１５】
本発明者は、上記課題を解決すべく鋭意検討した結果、下記に示す本発明に到達したものである。  
（１）  求核性官能基を有するポリマーおよび/またはオリゴマーと溶剤を含有することを特徴とするレジストパターン表面処理剤。
【００１６】
（２）  求核性官能基を有するポリマーおよび/またはオリゴマーの重量平均分子量が５００以上であることを特徴とする、（１）に記載のレジストパターン表面処理剤。
【００１７】
（３）  前記求核性官能基として、１級又は２級アミノ基、水酸基又はその共役塩基、チオール又はその共役塩基、カルボキシル基の共役塩基、及び−（Ｃ＝Ｏ）ＣＨ２（Ｃ＝Ｏ）−の共役塩基から選択される少なくとも１種を有することを特徴とする、（１）又は（２）に記載のレジストパターン表面処理剤。
【００１８】
（４）  前記ポリマーおよび／またはオリゴマーが、さらに下記式（３）、（４）及び（５）で示される基の少なくとも１種を有することを特徴とする、（３）に記載のレジストパターン表面処理剤。
【化１】
2010039034.tif 000002
【００１９】
式（３）、（４）及び（５）中、
Ｒ１は、各々独立に、置換基を有していてもよいアルキル基、又は置換基を有していてもよいシクロアルキル基を表し、二つのＲ１は結合して環を形成してもよい。  
Ｒ２は、アルキル基、シクロアルキル基、芳香族基、アルコキシ基又はアルケニル基を表し、これらは置換基を有していてもよい。  
Ｒ３は、水素原子、置換基を有していてもよいアルキル基、置換基を有していてもよいシクロアルキル基、又はアルケニル基を表す。Ｒ２とＲ３は結合して環を形成してもよい。  
Ｒ４は、各々独立に、水素原子、置換基を有していてもよいアルキル基、又は置換基を有していてもよいシクロアルキル基を表し、複数のＲ４は結合して環を形成してもよい。  
※はポリマーおよび／またはオリゴマー残基との連結部を表す。
【００２０】
（５）  溶剤が水、アルコール系溶剤または水とアルコール系溶剤の混合物であるであることを特徴とする、（１）〜（４）のいずれかに記載のレジストパターン表面処理剤。
【００２１】
（６）  さらに界面活性剤を含むことを特徴とする、（１）〜（５）のいずれかに記載のレジストパターン表面処理剤。
【００２２】
（７）  第一のレジスト膜を露光、現像して得られる第一のレジストパターンと、第一のレジストパターン上に形成された第二のレジスト膜を露光、現像して得られる第二のレジストパターンからなるレジストパターンにおける、第一のレジストパターン用表面処理剤であることを特徴とする、（１）〜（６）のいずれかに記載のレジストパターン表面処理剤。
【００２３】
（８）  （１）〜（７）のいずれかに記載のレジストパターン表面処理剤を用いて表面処理されるパターンの形成に用いられるレジスト組成物であって、該レジスト組成物が環状単位を有する樹脂を含有し、表面処理により該環状単位と該表面処理剤に含有される求核性官能基が開環反応により結合することを特徴とするレジスト組成物。
【００２４】
（９）  環状単位がラクトン単位、又は環状酸無水物単位である（８）に記載のレジスト組成物。
【００２５】
（１０）  前記ラクトン単位が、シアノ基が置換したラクトン、置換されていてもよいγ−ブチロラクトン及び下記一般式（Ｉ）で表されるラクトンから選択され、前記環状酸無水物単位が、下記式（ＩＩ）で表される基であることを特徴とする、（８）又は（９）に記載のレジスト組成物。
【化２】
2010039034.tif 000003
【００２６】
式中、Ｒａ１及びＲａ２は、それぞれ独立に、水素原子、アルキル基、シクロアルキル基、アシル基を表す。Ｒａ１及びＲａ２は、結合して環を形成してもよい。
【化３】
2010039034.tif 000004
【００２７】
（１１）  レジストパターンの表面処理方法であって、（８）〜（１０）のいずれかに記載のレジスト組成物を用いて形成されたレジストパターン上に（１）〜（７）のいずれかに記載の表面処理剤を塗布して表面処理剤膜を形成し、レジストパターンに含有される樹脂と表面処理剤とを反応させる工程と、未反応の表面処理剤を除去する工程を含むことを特徴とする、表面処理方法。
【００２８】
（１２）  レジストパターンに含有される樹脂と表面処理剤とを反応させる前記工程が、表面処理剤膜を形成した後にレジストパターンをベーク処理する工程を含むことを特徴とする、（１１）に記載の表面処理方法。
【００２９】
（１３）  レジストパターンの表面処理方法であって、（８）〜（１０）のいずれかに記載のレジスト組成物を用いて形成されたレジストパターンを（１）〜（７）のいずれかに記載の表面処理剤に浸漬させ、レジストパターンに含有される樹脂と表面処理剤とを反応させる工程と、未反応の表面処理剤を除去する工程を含むことを特徴とする表面処理方法。
【００３０】
（１４）  レジストパターンに含有される樹脂と表面処理剤とを反応させる前記工程が、レジストパターンを表面処理剤に浸漬させた後にレジストパターンをベーク処理する工程を含むことを特徴とする、（１３）に記載の表面処理方法。
【００３１】
（１５）  基板上に（８）〜（１０）のいずれかに記載のレジスト組成物を塗布して第一のレジスト膜を形成し、露光、現像して第一のレジストパターンを得る工程、前記工程で得られた第一のレジストパターンを（１１）〜（１４）のいずれかに記載の表面処理方法で表面処理する工程、前記表面処理後の第一のレジストパターン上に第二のレジスト組成物を塗布して第二のレジスト膜を形成し、露光、現像して第二のレジストパターンを得る工程を含むパターン形成方法。
【発明の効果】
【００３２】
本発明により、ダブルパターニング法において、フリージング処理および第二のレジストパターンの形成によって、第一のレジストパターンの線幅とＬＷＲが変動しないという要件を満たしたフリージングプロセスの提供が可能となった。
【発明を実施するための最良の形態】
【００３３】
以下、本発明を詳細に説明する。  
尚、本明細書における基（原子団）の表記において、置換及び無置換を記していない表記は置換基を有さないものと共に置換基を有するものをも包含するものである。例えば「アルキル基」とは、置換基を有さないアルキル基（無置換アルキル基）のみならず、置換基を有するアルキル基（置換アルキル基）をも包含するものである。
【００３４】
１．レジストパターン形成用表面処理剤
＜化学種＞
本発明のレジストパターン表面処理剤は、必須成分として、少なくとも１種の求核性官能基（求核置換反応を行う置換基）を有するポリマーおよび/またはオリゴマー（以下、「本発明の化学種」又は「化学種」などともいう。）を含有する。本発明の化学種に含有される求核性官能基は、レジストパターン上及び/又はレジストパターン内に存在するラクトンや環状酸無水物等の環状単位と反応して結合を形成し得るものあり、この求核性官能基としては、１級又は２級アミノ基、水酸基又はその共役塩基、チオール又はその共役塩基、カルボキシル基の共役塩基、または−（Ｃ＝Ｏ）ＣＨ２（Ｃ＝Ｏ）−の共役塩基が好ましく、更に好ましくは１級又は２級アミノ基、水酸基の共役塩基、チオールの共役塩基であり、最も好ましくは１級又は２級のアミノ基である。
【００３５】
本発明においては、１級アミノ基及び２級アミノ基として、以下の式（１）及び（２）で表される少なくとも１種の構造を有するポリマー及び／又はオリゴマーが好ましい。
【化４】
2010039034.tif 000005
【００３６】
式（１）及び（２）中、
※は、ポリマー及び／又はオリゴマー残基との連結部を表す。  
式（２）中、Ｒ１は、アルキル基またはシクロアルキル基を表す。  
Ｒ１により表されるアルキル基としては、炭素数１〜１０の直鎖又は分岐状のアルキル基、シクロアルキル基としては、炭素数１〜１２の単環又は多環アルキル基が挙げられ、これらは置換基を有していてもよく、置換基としては水酸基、ハロゲン原子、シアノ基、アルコキシ基、アルキルチオ基等が挙げられる。
【００３７】
本発明の化学種において、１級アミノ基及び／又は２級アミノ基は、ポリマー及び／又はオリゴマー残基に結合するが、上記式（１）及び／又は（２）で表される１級アミノ基及び／又は２級アミノ基がポリマー及び／又はオリゴマーの主鎖又は末端に直接結合してもよいし、連結基を介して結合してもよい。
【００３８】
連結基としては、２価の連結基であれば特に限定されるものではなく、例えば、アルキレン基、シクロアルキレン基、アルケニレン基、アルキニレン基、カルボニル基、エーテル基、チオエーテル基、イミノ基、アルキルイミノ基、およびこれらの組み合わせからなる二価の連結基が挙げられる。但し、ヘテロ原子間の結合は除く。
【００３９】
以下に、求核性官能基、又は求核性官能基に連結基が結合した具体例を示すが、これらに限定されるものではない。なお、※はポリマー及び／又はオリゴマー残基との連結部を表す。
【化５】
2010039034.tif 000006
【００４０】
【化６】
2010039034.tif 000007
【００４１】
本発明の化学種は、更に以下の式（３）、（４）及び（５）で表される群から選択される少なくとも１種の構造を含んでもよい。
【化７】
2010039034.tif 000008
【００４２】
式（３）、（４）及び（５）において、
※は、ポリマー及び／又はオリゴマー残基との連結部を表す。  
式（３）中、Ｒ１は、各々独立に、置換基を有していてもよいアルキル基、又は置換基を有していてもよいシクロアルキル基を表し、二つのＲ１が結合して環を形成してもよい。  
式（４）中、Ｒ２はアルキル基、シクロアルキル基、芳香族基、アルコキシ基又はアルケニル基を表し、これらは置換基を有していてもよい。
【００４３】
Ｒ3は、水素原子、置換基を有していてもよいアルキル基、又は置換基を有していてもよいシクロアルキル基を表す。Ｒ２とＲ３は結合して環を形成してもよい。
【００４４】
式（５）中、Ｒ４は、各々独立に、水素原子、置換基を有していてもよいアルキル基、又は置換基を有していてもよいシクロアルキル基を表し、複数のＲ４が結合して環を形成してもよい。
【００４５】
式（３）〜（５）について、更に詳細に説明する。  
式（３）において、Ｒ１は、各々独立に、メチル基、エチル基、ｎ−プロピル基、イソプロピル基、ｎ−ブチル基、イソブチル基、ｔ−ブチル基などの炭素数１〜４の直鎖又は分岐状アルキル基、シクロプロピル基、シクロブチル基、シクロペンチル基、シクロヘキシル基等の環状アルキル基が好ましい。特に、メチル基、エチル基、シクロプロピル基が好ましい。Ｒ１としてのアルキル基及びシクロアルキル基が有し得る置換基としては、ハロゲン原子、水酸基、ニトロ基、シアノ基、カルボキシル基、アルコキシ基等が挙げられる。
【００４６】
式（４）において、Ｒ２は、メチル基、エチル基、ｎ−プロピル基、イソプロピル基、ｎ−ブチル基、イソブチル基、ｔ−ブチル基などの炭素数１〜４の直鎖又は分岐状アルキル基、シクロプロピル基、シクロブチル基、シクロペンチル基、シクロヘキシル基、アダマンチル基等の環状アルキル基、メトキシ基、エトキシ基、ｎ−プロピルオキシ基、イソプロピルオキシ基、ｎ−ブトキシ基、イソブトキシ基、ｔ−ブトキシ基等の炭素数１〜４の直鎖又は分岐状アルコキシ基、シクロプロピルオキシ基、シクロブチルオキシ基、シクロペンチルオキシ基、シクロヘキシルオキシ基等の環状アルコキシ基、フェニル基、ナフチル基等の芳香族基、ビニル基、アリル基、１−ブテニル基、２−ブテニル基等のアルケニル基が好ましい。特に、水素原子、メチル基、エチル基、シクロプロピル基、メトキシ基、エトキシ基、シクロプロピルオキシ基が好ましい。Ｒ２としてのアルキル基、シクロアルキル基、芳香族基及びアルケニル基が有し得る置換基としては、ハロゲン原子、水酸基、ニトロ基、シアノ基、カルボキシル基、アルキルカルボニル基、アルコキシ基等が挙げられる。
【００４７】
Ｒ３は、水素原子、メチル基、エチル基、ｎ−プロピル基、イソプロピル基、ｎ−ブチル基、イソブチル基、ｔ−ブチル基などの炭素数１〜４の直鎖又は分岐状アルキル基、シクロプロピル基、シクロブチル基、シクロペンチル基、シクロヘキシル基等の環状アルキル基が好ましい。特に、水素原子、メチル基、エチル基、シクロプロピル基が好ましい。Ｒ３としてのアルキル基及びシクロアルキル基が有し得る置換基としては、ハロゲン原子、水酸基、ニトロ基、シアノ基、カルボキシル基、アルキルカルボニル基、アルコキシ基等が挙げられる。
【００４８】
式（５）において、Ｒ４は、水素原子、メチル基、エチル基、ｎ−プロピル基、イソプロピル基、ｎ−ブチル基、イソブチル基、ｔ−ブチル基などの炭素数１〜４の直鎖又は分岐状アルキル基、シクロプロピル基、シクロブチル基、シクロペンチル基、シクロヘキシル基等の環状アルキル基が好ましい。特に、水素原子、メチル基、エチル基、シクロプロピル基が好ましい。Ｒ４としてのアルキル基及びシクロアルキル基が有し得る置換基としては、ハロゲン原子、水酸基、ニトロ基、シアノ基、カルボキシル基、アルキルカルボニル基、アルコキシ基等が挙げられる。
【００４９】
式（３）〜（５）により表される基は、ポリマー及び／又はオリゴマー残基に結合するが、ポリマー及び／又はオリゴマーの主鎖又は末端に直接結合してもよいし、連結基を介して結合してもよく、連結基の具体例としては上記と同様の基が挙げられる。
【００５０】
以下に、上記式（３）〜（５）で表される構造、又は当該構造に連結基が結合した具体例を示すが、これらに限定されるものではない。なお、※はポリマー及び／又はオリゴマー残基との連結部を表す。
【化８】
2010039034.tif 000009
【００５１】
【化９】
2010039034.tif 000010
【００５２】
【化１０】
2010039034.tif 000011
【００５３】
【化１１】
2010039034.tif 000012
【００５４】
本発明の化学種であるポリマー及び／又はオリゴマーの重量平均分子量は、ＧＰＣ法によるポリエチレンオキシド換算値として、好ましくは５００以上１０００００以下であり、より好ましくは５００以上２００００以下であり、更に好ましくは５００以上１５０００以下であり、特に好ましくは５００以上５０００以下である。
【００５５】
本発明の化学種として好適な第１級アミノ基及び／又は第２級アミノ基を有するポリマー及び／又はオリゴマーとしては、ポリアリルアミン、オリゴアリルアミン、ポリおよびオリゴアリルアミンの誘導体、ポリおよびオリゴアリルアミンの共重合体、ポリペプチド、オリゴペプチド、側鎖にアミノ基を有するポリ/オリゴ（メタ）アクリレート、鎖末端にアミノ基を有するポリ/オリゴエチレンオキシド、鎖末端にアミノ基を有するポリ/オリゴプロピレンオキシド等が挙げられる。
【００５６】
これらは公知の方法を用いて製造することができ、例えば、ポリアリルアミンとして特開昭５８−２０１８１１号公報の実施例１に記載の方法を用いて製造したものを用いることができる。また、市販品を使用することもでき、例えば、ポリ又はオリゴアリルアミンの市販品として、PAA-HCL-01, PAA-HCL-03, PAA-HCL-05, PAA-HCL-10L, PAA-H-HCL, PAA-SA, PAA-01, PAA-03, PAA-05, PAA-08, PAA-15, PAA-15, PAA-15C, PAA-25, PAA-H-10C, PAA-D19A, PAA-1112CL, PAA-1112, PAA-U5000, PAA-HCL-3S, PAA-HCL-10S, PAA-03-E, PAA-D11-HCL, PAA-D41-HCL, PAA-D19-HCL（以上  日東紡社製）が挙げられる。ポリペプチドとしては、ポリリジン（チッソ株式会社製）が挙げられる。
【００５７】
以下に、本発明で用いられる少なくとも１種の第１級アミノ基及び／又は第２級アミノ基を有するポリマーおよび/またはオリゴマーを例示するが、これらに限定されるものではない。
【化１２】
2010039034.tif 000013
【００５８】
本発明の表面処理剤において、本発明の化学種を含む全固形分濃度（処理剤中における、溶剤を除く全成分の割合）は、好ましくは５０〜０．０１質量％であり、より好ましくは３０〜０．１質量％、更に好ましくは２０〜０．５％である。
【００５９】
また、本発明の化学種の処理剤中における含有率は、全固形分中、好ましくは１００〜１質量％、より好ましくは１００〜３質量％、さらに好ましくは１００〜５質量％である。
【００６０】
＜溶剤＞
本発明のレジストパターン形成用表面処理剤に含有される溶剤としては、第一のレジストパターンを溶解せず、かつ、本発明の化学種を溶解する溶剤であれば、いずれも使用できる。ここで、第１のレジストパターンを溶解しないとは、２３℃条件下、パターンの高さ０．２μｍ、２００ｎｍのラインアンドスペースパターンを形成し、これを１０分間有機溶剤に浸漬したときに、パターンの幅変動およびパターンの高さ変動が共に±５％以内であることを示す。このような溶剤としては水、アルコール系溶剤、フッ素系溶剤、飽和炭化水素系溶剤等が挙げられ、その中でも本発明の化学種の溶解性の観点からアルコール系溶剤、水、アルコール系溶剤と水の混合溶剤が好ましく、特に水が好ましい。
【００６１】
アルコール系溶剤は、環境安全性、保存安定性、人体への安全性の観点から、１価アルコールが好ましい。これらは１種または２種以上混合して用いることができる。  
一価のアルコールの具体例としては、メタノール、エタノール、ｎ―プロパノール、イソプロパノール、ｎ−ブタノール、ｓｅｃ−ブタノール、ｔｅｒｔ−ブタノール、イソブタノール、ｔｅｒｔ−ペンタノール、ｎ−ヘキサノール、ｎ−ヘプタノール、２−ヘプタノール、ｎ−オクタノール、ｎ−デカノール、３−メチル−３−ペンタノール、２，３−ジメチル−２−ペンタノール、４−フェニル−２−メチル−２−ヘキサノール、１−フェニル−２−メチル−２−プロパノール、ｓ−アミルアルコール、ｔ−アミルアルコール、イソアミルアルコール、２−エチル−１−ブタノール、ｎ−ウンデカノール等が挙げられるが、上記の中でも、アルコールの炭素数が３〜１１のものが好ましく、さらに好ましくは炭素数３〜７のものである。溶剤の揮発抑制の点で炭素数３以上が好ましい。
【００６２】
フッ素系溶剤としては、パーフルオロ−２−ブチルテトラヒドロフラン、パーフルオロテトラヒドロフラン、パーフルオロヘキサン、パーフルオロヘプタン、パーフルオロトリブチルアミン、パーフルオロテトラペンチルアミン、パーフルオロテトラヘキシルアミン等を用いることができる。これらの有機溶剤は１種または２種以上混合して用いることができる。また、分子中のフッ素の含有率は４０〜８０質量％が好ましく、より好ましくは５０〜８０質量％である。
【００６３】
その中でも、フッ素系溶剤の炭素数は７〜１２が好ましく、さらに好ましくは９〜１２である。溶剤の揮発の抑制の点で炭素数７以上が好ましく、炭素数９以上がより好ましい。
【００６４】
飽和炭化水素系溶媒としては、直鎖又は分岐のアルカン、またはシクロアルカンを挙げることができる。具体的には、ペンタン、２−メチルブタン、３−メチルペンタン、ヘキサン、２，２−ジメチルブタン、２，３−ジメチルブタン、ヘプタン、オクタン、２，２，４−トリメチルペンタン、２，２，３−トリメチルヘキサン、ノナン、デカン、ウンデカン、ドデカン、２，２，４，６，６−ペンタメチルヘプタン、トリデカン、ペンタデカン、テトラデカン、ヘキサデカン、シクロペンタン、シクロヘキサン、シクロヘプタン、シクロオクタン等を用いることができる。これらの有機溶剤は１種または２種以上混合して用いることができる。また、テルペン系の飽和炭化水素も溶剤として用いることができ、具体的には、ピナン、ボルナン、カラン、フェンカン、ツジャン、ｏ−メンタン、ｍ−メンタン、ｐ−メンタン等の環式飽和テルペンが好ましく挙げられる
これら飽和炭化水素系溶剤の炭素数は６〜１０が好ましく、さらに好ましくは７〜９である。溶剤の揮発の抑制の点で炭素数６以上が好ましく、炭素数７以上がより好ましい。
【００６５】
有機溶剤は、第１のレジストパターンを溶解せず、本発明の化学種を溶解する限り、任意の有機溶剤を用いてもよいが、使用する溶剤中、水、アルコール系溶剤のいずれかを８０質量％以上用いることが好ましく、１００質量％用いることが特に好ましい。
【００６６】
他の有機溶剤としては、エステル系、エーテル系、ケトン系、アミド系、芳香族炭化水素系、環状ケトン系の中から任意のものを１種または２種以上適宜選択して用いることができる。例えば、乳酸エチル、酢酸エチル、酢酸ブチル、メトキシプロピオン酸メチルなどのエステル類や、エチレングリコールモノアセテート、ジエチレングリコールモノアセテート、プロピレングリコールモノアセテート、ジプロピレングリコールモノアセテートのモノメチルエーテル、モノエチルエーテル、またはモノフェニルエーテルなどのエーテル類およびその誘導体や、ジオキサンのような環式エーテル類や、アセトン、メチルエチルケトン、シクロヘキサノン、２−ヘプタノンなどのケトン類などを挙げることができる。
【００６７】
溶剤の処理剤中の含有率は、本発明の化学種を溶解する限り特に限定しないが、上述したように、本発明の化学種を含む全固形分濃度が、好ましくは５０〜０．０１質量％、より好ましくは３０〜０．１質量％、更に好ましくは２０〜０．５質量％となるように調整され得る。
【００６８】
＜界面活性剤＞
本発明の処理剤は、種々の界面活性剤を含有することが好ましい。  
界面活性剤の使用量は、処理剤の全量に対して、好ましくは０．０００１〜２質量％、より好ましくは０．００１〜１質量％である。これら界面活性剤は、単独で使用してもよいし、また、いくつかを組み合わせて使用してもよい。処理剤に界面活性剤を添加することによって、処理剤を塗布する場合の塗布性が向上する。
【００６９】
界面活性剤は溶剤の種類によって使い分けることが望ましい。  
フッ素系溶剤および飽和炭化水素系溶媒を使用する際の界面活性剤としては、後に説明する「第１のレジスト」において用いることのできるものが挙げられる。
【００７０】
アルコール系溶剤、水およびアルコール系溶剤と水の混合溶剤を使用する際の界面活性剤としては、以下に示すように、ノニオン性、アニオン性、カチオン性および両性界面活性剤が挙げられる。
【００７１】
ノニオン性界面活性剤として、Plufarac LE400, Plufarac LE221, Plufarac LP101, Plufarac P104, Plufarac P105, Plufarac P123, Pluronic PE10300, Pluronic PE6200, Pluronic RPE2520および Tetronic RED9040 (以上BASF社製)、ELEBASE BA-100, ELEBASE BA-200, ELEBASE BCP-2, BUB-3, ELEBASE BUB-4, ELEBASE CP-800K, ELEBASE EDP-475, ELEBASE HEB-5、ファインサーフ 270、ファインサーフ7045、ファインサーフ7085、ブラウノン DSP-12.5、ブラウノンＤＴ-03、ブラウノンＬ-205、ブラウノンＬＰＥ-1007、ブラウノンＭＸＤＡ  E0-4、ブラウノン O-205、ブラウノンＳ-202、ブラウノンＳ-204、ブラウノンＳ-207、ブラウノンＳ-205Ｔ  （以上  青木油脂工業社製）、アデカプルロニック P-103  （以上  旭電化工業社製）、エマルゲン A-500、エマルゲン  ＰＰ-290、エマルゲン104Ｐ、エマルゲン108、エマルゲン404、エマルゲン408、エマルゲンＡ-60、エマルゲンＢ-66、エマルゲンＬＳ-106、エマルゲンＬＳ-114、アミート  102、アミート105、アミート302、アミート320、アミノーン  ＰＫ-02Ｓ、エマノーン  ＣＨ-25、レオドール  430Ｖ、レオドール  440Ｖ、レオドール  460Ｖ、レオドール  ＴＷ-Ｓ106、レオドール  ＴＷ-Ｓ120Ｖ、レオドールスーパー  ＴＷ−Ｌ120（以上  花王ケミカル社製）、サーフロン  Ｓ-141（以上  ＡＧＣセイミケミカル社製）、ノイゲン  ＥＡ-177、ノイゲン  ＥＡ-137  （以上  第一工業製薬）、ニューカルゲン  3000Ｓ、ニューカルゲン  500、ニューカルゲン  ＦＳ-3ＰＧ、ニューカルゲンＦＳ-7ＰＧ、パイオニン  Ｄ-6414（以上  竹本油脂社製）、  ＤＹＮＯＬ604、エンバイロジェムＡＤ01、オルフィンＥＸＰ．4001、オルフィンＥＸＰ．4036、オルフィンＥＸＰ．4051、オルフィンＰＤ-002Ｗ、サーフィノール2502、サーフィノール440、サーフィノール465、サーフィノール485、サーフィノール61（以上  日信化学工業社製）、フタージェント  300（菱江化学社製）、ポエム  Ｃ-250、ポエム  Ｊ-0021、ポエム  0081ＨＶ、リケマール  Ｌ-250Ａ、リケマール  Ｏ-852（以上  理研ビタミン社製）、アセチレノール  E00、アセチレノール  Ｅ13Ｔ、アセチレノール  Ｅ40、アセチレノール  Ｅ81、アセチレノール  Ｅ100、アセチレノール  Ｅ37Ｔ，アセチレノール  Ｅ80Ｔ，アセチレノール  Ｅ150、アセチレノール  Ｅ200、アセチレノール  Ｅ300、アセチレノール  Ｅ00Ｐ，アセチレノール  Ｅ00Ｆ24，アセチレノール  Ｅ00Ｅ、アセチレノール  Ｅ00Ｈ、Ｅ00Ｄ（以上  川研ファインケミカル社製）等を用いることができる。
【００７２】
アニオン性界面活性剤として、エマール20Ｔ、ポイズ  532Ａ  （以上  花王ケミカル社製）、フォスファノール  ＭＬ-200  （ＴＯＨＯ社製）、ＥＭＵＬＳＯＧＥＮ  ＣＯＬ-020、ＥＭＵＬＳＯＧＥＮ  ＣＯＡ-070、ＥＭＵＬＳＯＧＥＮ  ＣＯＬ-080  （以上  クラリアントジャパン社製）、サーフロンＳ-111Ｎ、サーフロンＳ-211（以上  ＡＧＣセイミケミカル社製）、プライサーフ  Ａ208Ｂ、プライサーフＡ210Ｂ、プライサーフＡ210Ｇ、プライサーフＡ212Ｃ、プライサーフＡ219Ｂ、プライサーフＡＬ、ラベリンＦＣ-45（以上  第一工業製薬社製）、パイオニン  Ａ-29-Ｍ、パイオニンＡ-44ＴＷ  （以上  竹本油脂社製）、オルフィンＰＤ-201、オルフィンＰＤ-202  （以上  日信化学工業社製）、ＡＫＹＰＯ  ＲＬＭ45、ＥＣＴ-3  （以上  日本サーファクタント工業社製）、ライポン  ＬＨ-200（ライオン社製）、ポエム  Ｋ-30、ポエム  Ｋ-37Ｖ（以上  理研ビタミン社製）等を用いることができる。
【００７３】
カチオン性界面活性剤として、アセタミン24、アセタミン86  （花王ケミカル社製）等を用いることができる。  
両性界面活性剤として、サーフロンS-131(AGCセイミケミカル社製)、エナジコールＣ-40Ｈ、リポミン  ＬＡ  （以上  花王ケミカル社製）等を用いることができる。
【００７４】
これらのうちアニオン性界面活性剤およびノニオン性界面活性剤を用いることが望ましい。また、これらのうち、２種類以上の界面活性剤を混合して用いることもできる。
【００７５】
＜熱酸発生剤＞
本発明の処理剤は、更に熱酸発生剤を含有してもよい。  
本発明において熱酸発生剤とは、熱により酸が発生する化合物であり、通常、熱分解点が６０℃〜２００℃、好ましくは９０℃〜１５０℃の範囲の化合物であり、例えば、加熱によりスルホン酸、カルボン酸、ジスルホニルイミドなどの低求核性の酸を発生する化合物である。
【００７６】
発生酸としてはｐＫａが２以下と強い、スルホン酸や電子吸引基の置換したアルキル乃至はアリールカルボン酸、同じく電子吸引基の置換したジスルホニルイミドなどが好ましい。該電子吸引基としてはＦ原子などのハロゲン原子、トリフルオロメチル基等のハロアルキル基、ニトロ基、シアノ基を挙げることができる。
【００７７】
熱酸発生剤としては、スルホン酸エステルおよびスルホン酸アンモニウム塩が挙げられる。
【００７８】
さらに、後述の「第１のレジスト」で説明する、露光により酸を発生する光酸発生剤も熱酸発生剤として本発明の処理剤に使用可能である。例えばスルホニウム塩やヨードニウム塩等のオニウム塩、Ｎ−ヒドロキシイミドスルホネート化合物、オキシムスルホネート、ｏ−ニトロベンジルスルホネート等を挙げることができる。
【００７９】
熱酸発生剤の使用量は、処理剤の全量に対して、好ましくは０．００１〜９９質量％、より好ましくは０．０１〜５０質量％である。これら熱酸発生剤は、単独で使用してもよいし、また、いくつかを組み合わせて使用してもよい。  
以下に、本発明で用い得る熱酸発生剤を例示するが、これらに限定されるものではない。
【化１３】
2010039034.tif 000014
【００８０】
２．第一のレジスト
本発明においては、第一のレジスト膜上に第一のレジストパターンを形成した後、本発明の化学種を含む処理剤により、第一のレジストパターンを第二のレジスト液に溶解しないように変化させることが重要である。この制御は、前記処理剤の性状のみならず、第一のレジストの性状および／又は前記処理剤を作用させる際のプロセス条件を変化させることによっても達成できる。
【００８１】
第一のレジストとしては、ポジ型レジストおよびネガ型レジストのいずれであってもよいが、処理剤との反応性を向上させる目的で、ポジ型レジストであることが好ましい。ここで、「ポジ型レジスト」とは露光部分が現像液に溶解するレジストのことを指し、「ネガ型レジスト」とは非露光部分が現像液に溶解するレジストのことを指す。ポジ型レジストでは、一般に、露光部分の現像液に対する溶解性を高めるために、アルカリ可溶性基を保護している原子団の脱離等の化学反応を利用しており、一方のネガ型レジストの多くでは、架橋反応や重合反応等の分子間の結合生成を利用している。
【００８２】
前記ポジ型レジストは、（Ａ）酸の作用により分解しアルカリ現像液に対する溶解度が増加する樹脂、及び、（Ｂ）活性光線または放射線の照射により酸を発生する化合物を含有することが好ましい。
【００８３】
〔１〕酸の作用により分解しアルカリ現像液に対する溶解度が増加する樹脂（樹脂（Ａ））
樹脂（Ａ）は、酸の作用によりアルカリ現像液に対する溶解度が増大する樹脂であり、樹脂の主鎖又は側鎖、あるいは、主鎖及び側鎖の両方に、酸の作用により分解し、アルカリ可溶性基を生じる基（以下、「酸分解性基」ともいう）を有する樹脂である。
【００８４】
アルカリ可溶性基としては、フェノール性水酸基、カルボキシル基、フッ素化アルコール基、スルホン酸基、スルホンアミド基、スルホニルイミド基、（アルキルスルホニル）（アルキルカルボニル）メチレン基、（アルキルスルホニル）（アルキルカルボニル）イミド基、ビス（アルキルカルボニル）メチレン基、ビス（アルキルカルボニル）イミド基、ビス（アルキルスルホニル）メチレン基、ビス（アルキルスルホニル）イミド基、トリス（アルキルカルボニル）メチレン基、トリス（アルキルスルホニル）メチレン基等が挙げられる。
【００８５】
好ましいアルカリ可溶性基としては、カルボキシル基、フッ素化アルコール基（好ましくはヘキサフルオロイソプロパノール）、スルホン酸基が挙げられる。  
酸分解性基として好ましい基は、これらのアルカリ可溶性基の水素原子を酸で脱離する基で置換した基である。
【００８６】
酸で脱離する基としては、例えば、−Ｃ（Ｒ36）（Ｒ37）（Ｒ38）、−Ｃ（Ｒ36）（Ｒ37）（ＯＲ39）、−Ｃ（Ｒ01）（Ｒ02）（ＯＲ39）等を挙げることができる。
【００８７】
式中、Ｒ36〜Ｒ39は、各々独立に、アルキル基、シクロアルキル基、アリール基、アラルキル基又はアルケニル基表す。Ｒ36とＲ37とは、互いに結合して環を形成してもよい。  
Ｒ01〜Ｒ02は、各々独立に、水素原子、アルキル基、シクロアルキル基、アリール基、アラルキル基又はアルケニル基を表す。
【００８８】
酸分解性基としては好ましくは、クミルエステル基、エノールエステル基、アセタールエステル基、第３級のアルキルエステル基等である。更に好ましくは、第３級アルキルエステル基である。
【００８９】
樹脂（Ａ）において、酸分解性基を有する繰り返し単位としては下記一般式（ＡＩ）で表される繰り返し単位が好ましい。
【化１４】
2010039034.tif 000015
【００９０】
一般式（ＡＩ）に於いて、
Ｘａ1は、水素原子、メチル基、トリフルオロメチル基又はヒドロキシメチル基を表す。
【００９１】
Ｔは、単結合又は２価の連結基を表す。
【００９２】
Ｒｘ1〜Ｒｘ3は、それぞれ独立に、アルキル基（直鎖若しくは分岐）又はシクロアルキル基（単環若しくは多環）を表す。
【００９３】
Ｒｘ1〜Ｒｘ3の少なくとも２つが結合して、シクロアルキル基（単環若しくは多環）を形成してもよい。
【００９４】
Ｔの２価の連結基としては、アルキレン基、−ＣＯＯ−Ｒｔ−基、−Ｏ−Ｒｔ−基等が挙げられる。式中、Ｒｔは、アルキレン基又はシクロアルキレン基を表す。
【００９５】
Ｔは、単結合又は−ＣＯＯ−Ｒｔ−基が好ましい。Ｒｔは、炭素数１〜５のアルキレン基が好ましく、−ＣＨ2−基、−（ＣＨ2）3−基がより好ましい。
【００９６】
Ｒｘ1〜Ｒｘ3のアルキル基としては、メチル基、エチル基、ｎ−プロピル基、イソプロピル基、ｎ−ブチル基、イソブチル基、ｔ−ブチル基などの炭素数１〜４のものが好ましい。
【００９７】
Ｒｘ1〜Ｒｘ3のシクロアルキル基としては、シクロペンチル基、シクロヘキシル基などの単環のシクロアルキル基、ノルボルニル基、テトラシクロデカニル基、テトラシクロドデカニル基、アダマンチル基などの多環のシクロアルキル基が好ましい。
【００９８】
Ｒｘ1〜Ｒｘ3の少なくとも２つが結合して形成されるシクロアルキル基としては、シクロペンチル基、シクロヘキシル基などの単環のシクロアルキル基、ノルボルニル基、テトラシクロデカニル基、テトラシクロドデカニル基、アダマンチル基などの多環のシクロアルキル基が好ましい。
【００９９】
Ｒｘ1がメチル基またはエチル基であり、Ｒｘ2とＲｘ3とが結合して上述のシクロアルキル基を形成している様態が好ましい。
【０１００】
上記原子団は、更に置換基を有してもよく、その例としては、アルキル基、シクロアルキル基、アルコキシ基、水酸基、シアノ基などが挙げられる。
【０１０１】
酸分解性基を有する繰り返し単位の含有率は、樹脂（Ａ）中の全繰り返し単位に対し、２０〜５０ｍｏｌ％が好ましく、より好ましくは２５〜４５ｍｏｌ％である。
【０１０２】
好ましい酸分解性基を有する繰り返し単位の具体例を以下に示すが、本発明は、これに限定されるものではない。
【化１５】
2010039034.tif 000016
【０１０３】
【化１６】
2010039034.tif 000017
【０１０４】
【化１７】
2010039034.tif 000018
【０１０５】
【化１８】
2010039034.tif 000019
【０１０６】
樹脂（Ａ）は、さらに、本発明の処理剤に含有されるポリマー及び／又はオリゴマーが有する求核性反応基と化学結合し得る、環状単位を有する繰り返し単位を含むことが好ましく、好適な環状単位としては、ラクトン及び環状酸無水物等が挙げられる。
【０１０７】
樹脂（Ａ）が好ましく含有し得るラクトン基を有する繰り返し単位について説明する。  
ラクトン基としては、ラクトン構造を有していればいずれでも用いることができるが、好ましくは５〜７員環ラクトン構造であり、５〜７員環ラクトン構造にビシクロ構造、スピロ構造を形成する形で他の環構造が縮環しているものが好ましい。下記一般式（ＬＣ１−１）〜（ＬＣ１−１６）のいずれかで表されるラクトン構造を有する繰り返し単位を有することがより好ましい。また、ラクトン構造が主鎖に直接結合していてもよい。好ましいラクトン構造としては（ＬＣ１−１）、（ＬＣ１−３）、（ＬＣ１−４）、（ＬＣ１−５）、（ＬＣ１−６）、（ＬＣ１−１３）であり、更に好ましいラクトンは、（ＬＣ１−１）、カルボニル基のα位に電子吸引基を有する（ＬＣ１−３）、カルボニル基のα位に電子吸引基を有する（ＬＣ１−４）、（ＬＣ１−５）、カルボニル基のα位に電子吸引基を有する（ＬＣ１−６）、（ＬＣ１−１３）である。特定のラクトン構造を用いることで表面処理剤との反応性が向上する。
【化１９】
2010039034.tif 000020
【０１０８】
ラクトン構造部分は、置換基（Ｒｂ2）を有していても有していなくてもよいが、電子求引性の置換基（Ｒｂ2）を有していることが好ましい。電子求引性の置換基とは、ハメットの置換基定数σｐ＞０の置換基を指す。本発明で用いられる電子求引性の置換基の置換基定数σｐは、０．１０〜１．５の範囲であることが好ましく、０．３０〜１．０の範囲であることが好ましい。ハメットの置換基定数については、C. Hansch, A.Leo. および R.W.Taft 著、Chemical Review誌 、1991年、91巻、165-195 頁に詳しく記載されている。
【０１０９】
電子吸引性置換基の置換位置はラクトン構造のカルボニル基のα位であることが好ましい。具体的に好ましい例としては、炭素数１〜８のアルコキシカルボニル基、カルボキシル基、フッ素原子、シアノ基などが挙げられ、好ましくはカルボキシル基、ハロゲン原子、シアノ基である。
【０１１０】
ラクトン構造としては、下記式で表わされるラクトン構造も好ましい例として挙げることができる。
【化２０】
2010039034.tif 000021
【０１１１】
式中、Ｒａ１及びＲａ２は、それぞれ独立に、水素原子、アルキル基、シクロアルキル基、アシル基を表し、互いに結合して環を形成してもよい。
【０１１２】
Ｒａ１及びＲａ２として、好ましくは、メチル基、エチル基、プロピル基、ブチル基、ヘキシル基、シクロプロピル基、シクロヘキシル基等の炭素数６以下のアルキル基またはシクロアルキル基等が挙げられる。
【０１１３】
Ｒａ１及びＲａ２が互いに結合して環を形成する場合の好ましい例として、下式で表されるラクトン構造を挙げることができる。
【化２１】
2010039034.tif 000022
【０１１４】
式中、Ｒは、各々独立に、メチル基、エチル基等のアルキル基を表し、互いに結合して環を形成しても良い。
【０１１５】
一般式（ＬＣ１−１）〜（ＬＣ１−１８）のいずれかで表されるラクトン構造を有する繰り返し単位としては、下記一般式（ＡＩＩ）で表される繰り返し単位を挙げることができる。
【化２２】
2010039034.tif 000023
【０１１６】
一般式（ＡＩＩ）中、
Ｒｂ0は、水素原子、ハロゲン原子又は炭素数１〜４のアルキル基を表す。Ｒｂ0のアルキル基が有していてもよい好ましい置換基としては、水酸基、ハロゲン原子が挙げられる。Ｒｂ0のハロゲン原子としては、フッ素原子、塩素原子、臭素原子、沃素原子を挙げることができる。Ｒｂ0は、水素原子又はメチル基が好ましい。  
Ａｂは、単結合、アルキレン基、単環または多環の脂環炭化水素構造を有する２価の連結基、エーテル基、エステル基、カルボニル基、又はこれらを組み合わせた２価の連結基を表す。好ましくは、単結合、−Ａｂ1−ＣＯ2−で表される２価の連結基である。Ａｂ1は、直鎖、分岐アルキレン基、単環または多環のシクロアルキレン基であり、好ましくはメチレン基、エチレン基、シクロヘキシレン基、アダマンチレン基、ノルボルニレン基である。  
Ｖは、一般式（ＬＣ１−１）〜（ＬＣ１−１８）の内のいずれかで示される構造を有する基を表す。
【０１１７】
ラクトン基を有する繰り返し単位は、通常光学異性体が存在するが、いずれの光学異性体を用いてもよい。また、１種の光学異性体を単独で用いても、複数の光学異性体混合して用いてもよい。１種の光学異性体を主に用いる場合、その光学純度（ｅｅ）が９０以上のものが好ましく、より好ましくは９５以上である。
【０１１８】
ラクトン基を有する繰り返し単位の含有率は、樹脂（Ａ）中の全繰り返し単位に対し、１５〜６０ｍｏｌ％が好ましく、より好ましくは２０〜５０ｍｏｌ％、更に好ましくは３０〜５０ｍｏｌ％である。
【０１１９】
ラクトン基を有する繰り返し単位の具体例を以下に挙げるが、本発明はこれらに限定されない。
【化２３】
2010039034.tif 000024
【０１２０】
【化２４】
2010039034.tif 000025
【０１２１】
【化２５】
2010039034.tif 000026
【０１２２】
特に好ましいラクトン基を有する繰り返し単位としては、下記の繰り返し単位が挙げられる。表面処理剤との反応性が向上し、第二のレジストパターンを形成した後の、第一のレジストパターンのＬＷＲ変化を抑えることが出来る。
【化２６】
2010039034.tif 000027
【０１２３】
樹脂（Ａ）が好ましく含有し得る環状酸無水物基を有する繰り返し単位について説明する。  
環状酸無水物基は樹脂の側鎖、主鎖のいずれに含まれていてもよく、環状無水物基としては下記の構造が好ましい。
【化２７】
2010039034.tif 000028
【０１２４】
特に好ましい環状酸無水物基を有する繰り返し単位としては、下記の繰り返し単位が挙げられる。
【化２８】
2010039034.tif 000029
【０１２５】
最適な環状酸無水物基を選択することにより、パターンプロファイル、粗密依存性が良好となり、かつ第一のレジストパターンの線幅変動を抑えることができる。
【０１２６】
上述した環状単位を有する繰り返し単位の含有率は、樹脂（Ａ）中の全繰り返し単位に対し、５〜６０ｍｏｌ％が好ましく、より好ましくは１０〜４０ｍｏｌ％、更に好ましくは１５〜３０ｍｏｌ％である。
【０１２７】
樹脂（Ａ）は、水酸基又はシアノ基を有する繰り返し単位を含有することが好ましい。  
樹脂（Ａ）が当該繰り返し単位を含有することにより基板密着性、現像液親和性が向上する。水酸基又はシアノ基を有する繰り返し単位は、水酸基又はシアノ基で置換された脂環炭化水素構造を有する繰り返し単位であることが好ましい。水酸基又はシアノ基で置換された脂環炭化水素構造に於ける、脂環炭化水素構造としては、アダマンチル基、ジアマンチル基、ノルボルナン基が好ましい。好ましい水酸基又はシアノ基で置換された脂環炭化水素構造としては、下記式（ＶＩＩａ）〜（ＶＩＩｄ）で表される部分構造が好ましい。
【化２９】
2010039034.tif 000030
【０１２８】
一般式（ＶＩＩａ）〜（ＶＩＩｃ）に於いて、
Ｒ2c〜Ｒ4cは、各々独立に、水素原子、水酸基又はシアノ基を表す。ただし、Ｒ2c〜Ｒ4cの内の少なくとも１つは、水酸基又はシアノ基を表す。好ましくは、Ｒ2c〜Ｒ4cの内の１つ又は２つが、水酸基で、残りが水素原子である。一般式（ＶＩＩａ）に於いて、更に好ましくは、Ｒ2c〜Ｒ4cの内の２つが、水酸基で、残りが水素原子である。
【０１２９】
式（ＶＩＩａ）〜（ＶＩＩｄ）で表される部分構造を有する繰り返し単位としては、下記一般式（ＡＩＩａ）〜（ＡＩＩｄ）で表される繰り返し単位を挙げることができる。
【化３０】
2010039034.tif 000031
【０１３０】
式（ＡＩＩａ）〜（ＡＩＩｄ）に於いて、
Ｒ1cは、水素原子、メチル基、トリフロロメチル基又はヒドロキメチル基を表す。  
Ｒ2ｃ〜Ｒ4ｃは、一般式（ＶＩＩａ）〜（ＶＩＩｃ）に於ける、Ｒ2ｃ〜Ｒ4ｃと同義である。
【０１３１】
水酸基又はシアノ基で置換された脂環炭化水素構造を有する繰り返し単位の含有率は、樹脂（Ａ）中の全繰り返し単位に対し、５〜４０ｍｏｌ％が好ましく、より好ましくは５〜３０ｍｏｌ％、更に好ましくは１０〜２５ｍｏｌ％である。
【０１３２】
水酸基又はシアノ基を有する繰り返し単位の具体例を以下に挙げるが、本発明はこれらに限定されない。
【化３１】
2010039034.tif 000032
【０１３３】
樹脂（Ａ）は、アルカリ可溶性基を有する繰り返し単位を含有してもよい。  
アルカリ可溶性基としてはカルボキシル基、スルホンアミド基、スルホニルイミド基、ビスルスルホニルイミド基、α位が電子吸引性基で置換された脂肪族アルコール（例えばヘキサフロロイソプロパノール基）が挙げられ、カルボキシル基を有する繰り返し単位を有することがより好ましい。アルカリ可溶性基を有する繰り返し単位を含有することによりコンタクトホール用途での解像性が増す。アルカリ可溶性基を有する繰り返し単位としては、アクリル酸、メタクリル酸による繰り返し単位のような樹脂の主鎖に直接アルカリ可溶性基が結合している繰り返し単位、あるいは連結基を介して樹脂の主鎖にアルカリ可溶性基が結合している繰り返し単位、さらにはアルカリ可溶性基を有する重合開始剤や連鎖移動剤を重合時に用いてポリマー鎖の末端に導入、のいずれも好ましく、連結基は単環または多環の環状炭化水素構造を有していてもよい。特に好ましくはアクリル酸、メタクリル酸による繰り返し単位である。
【０１３４】
アルカリ可溶性基を有する繰り返し単位の含有率は、樹脂（Ａ）中の全繰り返し単位に対し、０〜２５ｍｏｌ％が好ましく、より好ましくは３〜２０ｍｏｌ％、更に好ましくは５〜１５ｍｏｌ％である。
【０１３５】
アルカリ可溶性基を有する繰り返し単位の具体例を以下に示すが、本発明は、これに限定されるものではない。
【化３２】
2010039034.tif 000033
【０１３６】
樹脂（Ａ）は、更に、脂環炭化水素構造を有し、酸分解性を示さない繰り返し単位を有してもよい。これにより液浸露光時にレジスト膜から液浸液への低分子成分の溶出が低減でき、ドライエッチング耐性の点でも有利である。具体例としては、下記一般式（ＩＩＩ）で表される繰返し単位が挙げられる。
【化３３】
2010039034.tif 000034
【０１３７】
一般式（III）中、Ｒ５は少なくとも一つの環状構造を有し、水酸基及びシアノ基のいずれも有さない炭化水素基を表す。  
Ｒａは水素原子、アルキル基又は−ＣＨ2−Ｏ−Ｒａ2基を表す。式中、Ｒａ2は、水素原子、アルキル基又はアシル基を表す。
【０１３８】
Ｒ５が有する環状構造には、単環式炭化水素基及び多環式炭化水素基が含まれる。単環式炭化水素基としては、たとえば、シクロペンチル基、シクロヘキシル基、シクロへプチル基、シクロオクチル基などの炭素数３から１２のシクロアルキル基、シクロへキセニル基など炭素数３から１２のシクロアルケニル基が挙げられる。好ましい単環式炭化水素基としては、炭素数３から７の単環式炭化水素基であり、より好ましくは、シクロペンチル基、シクロヘキシル基が挙げられる。
【０１３９】
多環式炭化水素基には環集合炭化水素基、架橋環式炭化水素基が含まれ、環集合炭化水素基の例としては、ビシクロヘキシル基、パーヒドロナフタレニル基などが含まれる。架橋環式炭化水素環として、例えば、ピナン、ボルナン、ノルピナン、ノルボルナン、ビシクロオクタン環（ビシクロ［２．２．２］オクタン環、ビシクロ［３．２．１］オクタン環等）などの２環式炭化水素環及び、ホモブレダン、アダマンタン、トリシクロ［５．２．１．０2,6］デカン、トリシクロ［４．３．１．１2,5］ウンデカン環などの３環式炭化水素環、テトラシクロ［４．４．０．１2,5．１7,10］ドデカン、パーヒドロ−１，４−メタノ−５，８−メタノナフタレン環などの４環式炭化水素環などが挙げられる。また、架橋環式炭化水素環には、縮合環式炭化水素環、例えば、パーヒドロナフタレン（デカリン）、パーヒドロアントラセン、パーヒドロフェナントレン、パーヒドロアセナフテン、パーヒドロフルオレン、パーヒドロインデン、パーヒドロフェナレン環などの５〜８員シクロアルカン環が複数個縮合した縮合環も含まれる。
【０１４０】
好ましい架橋環式炭化水素環として、ノルボルニル基、アダマンチル基、ビシクロオクタニル基、トリシクロ［５、２、１、０２，６］デカニル基、などが挙げられる。より好ましい架橋環式炭化水素環としてノルボニル基、アダマンチル基が挙げられる。
【０１４１】
これらの脂環式炭化水素基は置換基を有していてもよく、好ましい置換基としてはハロゲン原子、アルキル基、保護基で保護されたヒドロキシル基、保護基で保護されたアミノ基などが挙げられる。好ましいハロゲン原子としては臭素、塩素、フッ素原子、好ましいアルキル基としてはメチル、エチル、ブチル、ｔ−ブチル基が挙げられる。上記のアルキル基はさらに置換基を有していてもよく、更に有していてもよい置換基としては、ハロゲン原子、アルキル基、保護基で保護されたヒドロキシル基、保護基で保護されたアミノ基を挙げることができる。
【０１４２】
保護基としては、たとえばアルキル基、シクロアルキル基、アラルキル基、置換メチル基、置換エチル基、アルコキシカルボニル基、アラルキルオキシカルボニル基が挙げられる。好ましいアルキル基としては、炭素数１〜４のアルキル基、好ましい置換メチル基としてはメトキシメチル、メトキシチオメチル、ベンジルオキシメチル、ｔ−ブトキシメチル、２−メトキシエトキシメチル基、好ましい置換エチル基としては、１−エトキシエチル、１−メチル−１−メトキシエチル、好ましいアシル基としては、ホルミル、アセチル、プロピオニル、ブチリル、イソブチリル、バレリル、ピバロイル基などの炭素数１〜６の脂肪族アシル基、アルコキシカルボニル基としては炭素数１〜４のアルコキシカルボニル基などが挙げられる。
【０１４３】
水酸基及びシアノ基のいずれも有さない、一般式（III）で表される繰り返し単位の含有率は、樹脂（Ａ）中の全繰り返し単位に対し、０〜４０モル％が好ましく、より好ましくは０〜２０モル％である。  
一般式（III）で表される繰り返し単位の具体例を以下に挙げるが、本発明はこれらに限定されない。
【化３４】
2010039034.tif 000035
【０１４４】
樹脂（Ａ）は、上記の繰り返し構造単位以外に、ドライエッチング耐性や標準現像液適性、基板密着性、レジストプロファイル、さらにレジストの一般的な必要な特性である解像力、耐熱性、感度等を調節する目的で様々な繰り返し構造単位を有することができる。  
このような繰り返し構造単位としては、下記の単量体に相当する繰り返し構造単位を挙げることができるが、これらに限定されるものではない。
【０１４５】
これにより、樹脂（Ａ）に要求される性能、特に、
（１）塗布溶剤に対する溶解性、
（２）製膜性（ガラス転移点）、
（３）アルカリ現像性、
（４）膜べり（親疎水性、アルカリ可溶性基選択）、
（５）未露光部の基板への密着性、
（６）ドライエッチング耐性、
等の微調整が可能となる。
【０１４６】
このような単量体として、例えばアクリル酸エステル類、メタクリル酸エステル類、アクリルアミド類、メタクリルアミド類、アリル化合物、ビニルエーテル類、ビニルエステル類等から選ばれる付加重合性不飽和結合を１個有する化合物等を挙げることができる。
【０１４７】
その他にも、上記種々の繰り返し構造単位に相当する単量体と共重合可能である付加重合性の不飽和化合物であれば、共重合されていてもよい。
【０１４８】
樹脂（Ａ）において、各繰り返し構造単位の含有モル比はレジストのドライエッチング耐性や標準現像液適性、基板密着性、レジストプロファイル、さらにはレジストの一般的な必要性能である解像力、耐熱性、感度等を調節するために適宜設定される。
【０１４９】
本発明のポジ型レジスト組成物が、ＡｒＦ露光用であるとき、ＡｒＦ光への透明性の点から樹脂（Ａ）は芳香族基を有さないことが好ましい。
【０１５０】
樹脂（Ａ）として好ましくは、繰り返し単位のすべてが（メタ）アクリレート系繰り返し単位で構成されたものである。この場合、繰り返し単位のすべてがメタクリレート系繰り返し単位であるもの、繰り返し単位のすべてがアクリレート系繰り返し単位であるもの、繰り返し単位のすべてがメタクリレート系繰り返し単位とアクリレート系繰り返し単位とによるもののいずれのものでも用いることができるが、アクリレート系繰り返し単位が全繰り返し単位の５０ｍｏｌ％以下であることが好ましい。より好ましくは、一般式（ＡＩ）で表される、酸分解性基を有する（メタ）アクリレート系繰り返し単位２０〜５０モル％、ラクトン基を有する（メタ）アクリレート系繰り返し単位２０〜５０モル％、水酸基又はシアノ基で置換された脂環炭化水素構造を有する（メタ）アクリレート系繰り返し単位５〜３０モル％、更にその他の（メタ）アクリレート系繰り返し単位を０〜２０モル％含む共重合ポリマーである。
【０１５１】
本発明のポジ型レジスト組成物にＫｒＦエキシマレーザー光、電子線、Ｘ線、波長５０ｎｍ以下の高エネルギー光線（ＥＵＶなど）を照射する場合には、樹脂（Ａ）は、一般式（ＡＩ）で表される繰り返し単位の他に、更に、ヒドロキシスチレン系繰り返し単位を有することが好ましい。更に好ましくはヒドロキシスチレン系繰り返し単位と、酸分解基で保護されたヒドロキシスチレン系繰り返し単位、（メタ）アクリル酸３級アルキルエステル等の酸分解性繰り返し単位を有するが好ましい。
【０１５２】
好ましい酸分解性基を有する繰り返し単位としては、例えば、ｔ−ブトキシカルボニルオキシスチレン、１−アルコキシエトキシスチレン、（メタ）アクリル酸３級アルキルエステルによる繰り返し単位等を挙げることができ、２−アルキル−２−アダマンチル（メタ）アクリレート及びジアルキル（１−アダマンチル）メチル（メタ）アクリレートによる繰り返し単位がより好ましい。
【０１５３】
樹脂（Ａ）は、常法に従って（例えばラジカル重合）合成することができる。例えば、一般的合成方法としては、モノマー種および開始剤を溶剤に溶解させ、加熱することにより重合を行う一括重合法、加熱溶剤にモノマー種と開始剤の溶液を１〜１０時間かけて滴下して加える滴下重合法などが挙げられ、滴下重合法が好ましい。反応溶媒としては、例えばテトラヒドロフラン、１，４−ジオキサン、ジイソプロピルエーテルなどのエーテル類やメチルエチルケトン、メチルイソブチルケトンのようなケトン類、酢酸エチルのようなエステル溶媒、ジメチルホルムアミド、ジメチルアセトアミドなどのアミド溶剤、さらには後述のプロピレングリコールモノメチルエーテルアセテート、プロピレングリコールモノメチルエーテル、シクロヘキサノンのような本発明の組成物を溶解する溶媒が挙げられる。より好ましくは本発明のポジ型レジスト組成物に用いられる溶剤と同一の溶剤を用いて重合することが好ましい。これにより保存時のパーティクルの発生が抑制できる。
【０１５４】
重合反応は窒素やアルゴンなど不活性ガス雰囲気下で行われることが好ましい。重合開始剤としては市販のラジカル開始剤（アゾ系開始剤、パーオキサイドなど）を用いて重合を開始させる。ラジカル開始剤としてはアゾ系開始剤が好ましく、エステル基、シアノ基、カルボキシル基を有するアゾ系開始剤が好ましい。好ましい開始剤としては、アゾビスイソブチロニトリル、アゾビスジメチルバレロニトリル、ジメチル２，２‘−アゾビス（２−メチルプロピオネート）などが挙げられる。所望により開始剤を追加、あるいは分割で添加し、反応終了後、溶剤に投入して粉体あるいは固形回収等の方法で所望のポリマーを回収する。反応の濃度は５〜５０質量％であり、好ましくは１０〜３０質量％である。反応温度は、通常１０℃〜１５０℃であり、好ましくは３０℃〜１２０℃、さらに好ましくは６０〜１００℃である。
【０１５５】
反応終了後、室温まで放冷し、精製する。精製は、水洗や適切な溶媒を組み合わせることにより残留単量体やオリゴマー成分を除去する液々抽出法、特定の分子量以下のもののみを抽出除去する限外ろ過等の溶液状態での精製方法や、樹脂溶液を貧溶媒へ滴下することで樹脂を貧溶媒中に凝固させることにより残留単量体等を除去する再沈澱法やろ別した樹脂スラリーを貧溶媒で洗浄する等の固体状態での精製方法等の通常の方法を適用できる。たとえば、上記樹脂が難溶あるいは不溶の溶媒（貧溶媒）を、該反応溶液の１０倍以下の体積量、好ましくは１０〜５倍の体積量で、接触させることにより樹脂を固体として析出させる。
【０１５６】
ポリマー溶液からの沈殿又は再沈殿操作の際に用いる溶媒（沈殿又は再沈殿溶媒）としては、該ポリマーの貧溶媒であればよく、ポリマーの種類に応じて、炭化水素、ハロゲン化炭化水素、ニトロ化合物、エーテル、ケトン、エステル、カーボネート、アルコール、カルボン酸、水、これらの溶媒を含む混合溶媒等の中から適宜選択して使用できる。これらの中でも、沈殿又は再沈殿溶媒として、少なくともアルコール（特に、メタノールなど）または水を含む溶媒が好ましい。
【０１５７】
沈殿又は再沈殿溶媒の使用量は、効率や収率等を考慮して適宜選択できるが、一般には、ポリマー溶液１００質量部に対して、１００〜１００００質量部、好ましくは２００〜２０００質量部、さらに好ましくは３００〜１０００質量部である。
【０１５８】
沈殿又は再沈殿する際の温度としては、効率や操作性を考慮して適宜選択できるが、通常０〜５０℃程度、好ましくは室温付近（例えば２０〜３５℃程度）である。沈殿又は再沈殿操作は、攪拌槽などの慣用の混合容器を用い、バッチ式、連続式等の公知の方法により行うことができる。
【０１５９】
沈殿又は再沈殿したポリマーは、通常、濾過、遠心分離等の慣用の固液分離に付し、乾燥して使用に供される。濾過は、耐溶剤性の濾材を用い、好ましくは加圧下で行われる。乾燥は、常圧又は減圧下（好ましくは減圧下）、３０〜１００℃程度、好ましくは３０〜５０℃程度の温度で行われる。
【０１６０】
尚、一度、樹脂を析出させて、分離した後に、再び溶媒に溶解させ、該樹脂が難溶あるいは不溶の溶媒と接触させてもよい。即ち、上記重合反応終了後、該ポリマーが難溶あるいは不溶の溶媒を接触させ、樹脂を析出させ（工程ａ）、樹脂を溶液から分離し（工程ｂ）、改めて溶媒に溶解させ樹脂溶液Ａを調製（工程ｃ）、その後、該樹脂溶液Ａに、該樹脂が難溶あるいは不溶の溶媒を、樹脂溶液Ａの１０倍未満の体積量（好ましくは５倍以下の体積量）で、接触させることにより樹脂固体を析出させ（工程ｄ）、析出した樹脂を分離する（工程ｅ）ことを含む方法でもよい。
【０１６１】
樹脂（Ａ）の重量平均分子量は、ＧＰＣ法によりポリスチレン換算値として、好ましくは１，０００〜２００，０００であり、より好ましくは２，０００〜２０，０００、更により好ましくは３，０００〜１５，０００、特に好ましくは３，０００〜１０，０００である。重量平均分子量を、１，０００〜２００，０００とすることにより、耐熱性やドライエッチング耐性の劣化を防ぐことができ、且つ現像性の劣化や、粘度増加による製膜性の劣化を防ぐことができる。
【０１６２】
分散度（分子量分布）は、通常１〜３であり、好ましくは１〜２．６、更に好ましくは１〜２、特に好ましくは１．４〜１．７の範囲のものが使用される。分子量分布の小さいものほど、解像度、レジスト形状が優れ、且つレジストパターンの側壁がスムーズであり、ラフネス性に優れる。
【０１６３】
本発明のポジ型レジスト組成物において、樹脂（Ａ）の組成物全体中の配合率は、全固形分中５０〜９９．９質量％が好ましく、より好ましくは６０〜９９．０質量％である。  
また、本発明において、樹脂（Ａ）は、１種で使用してもよいし、複数併用してもよい。  
以下、本願発明に用いることのできるポリマーの具体例を示すが、本願発明はこれらのみに限定されるわけではない。
【化３５】
2010039034.tif 000036
【０１６４】
【化３６】
2010039034.tif 000037
【０１６５】
〔２〕活性光線又は放射線の照射により酸を発生する化合物（（Ｂ）成分）
本発明のポジ型感光性組成物は、活性光線又は放射線の照射により酸を発生する化合物（以下、「酸発生剤」ともいう）を含有する。
【０１６６】
酸発生剤としては、光カチオン重合の光開始剤、光ラジカル重合の光開始剤、色素類の光消色剤、光変色剤、あるいはマイクロレジスト等に使用されている活性光線又は放射線の照射により酸を発生する公知の化合物及びそれらの混合物を適宜に選択して使用することができる。
【０１６７】
たとえば、ジアゾニウム塩、ホスホニウム塩、スルホニウム塩、ヨードニウム塩、イミドスルホネート、オキシムスルホネート、ジアゾジスルホン、ジスルホン、ｏ−ニトロベンジルスルホネートを挙げることができる。
【０１６８】
また、これらの活性光線又は放射線の照射により酸を発生する基、あるいは化合物をポリマーの主鎖又は側鎖に導入した化合物、たとえば、米国特許第３，８４９，１３７号明細書、独国特許第３９１４４０７号明細書、特開昭６３−２６６５３号公報、特開昭５５−１６４８２４号公報、特開昭６２−６９２６３号公報、特開昭６３−１４６０３８号公報、特開昭６３−１６３４５２号公報、特開昭６２−１５３８５３号公報、特開昭６３−１４６０２９号公報等に記載の化合物を用いることができる。
【０１６９】
さらに米国特許第３,７７９,７７８号明細書、欧州特許第１２６,７１２号明細書等に記載の光により酸を発生する化合物も使用することができる。  
酸発生剤の内で好ましい化合物として、下記一般式（ＺＩ）、（ＺＩＩ）、（ＺＩＩＩ）で表される化合物を挙げることができる。
【化３７】
2010039034.tif 000038
【０１７０】
上記一般式（ＺＩ）において、
Ｒ201、Ｒ202及びＲ203は、各々独立に、有機基を表す。  
Ｒ201、Ｒ202及びＲ203としての有機基の炭素数は、一般的に１〜３０、好ましくは１〜２０である。  
また、Ｒ201〜Ｒ203のうち２つが結合して環構造を形成してもよく、環内に酸素原子、硫黄原子、エステル結合、アミド結合、カルボニル基を含んでいてもよい。Ｒ201〜Ｒ203の内の２つが結合して形成する基としては、アルキレン基（例えば、ブチレン基、ペンチレン基）を挙げることができる。
【０１７１】
Ｚ-は、非求核性アニオンを表す。  
Ｚ-としての非求核性アニオンとしては、例えば、スルホン酸アニオン、カルボン酸アニオン、スルホニルイミドアニオン、ビス（アルキルスルホニル）イミドアニオン、トリス（アルキルスルホニル）メチドアニオン等を挙げることができる。
【０１７２】
非求核性アニオンとは、求核反応を起こす能力が著しく低いアニオンであり、分子内求核反応による経時分解を抑制することができるアニオンである。これによりレジストの経時安定性が向上する。
【０１７３】
スルホン酸アニオンとしては、例えば、脂肪族スルホン酸アニオン、芳香族スルホン酸アニオン、カンファースルホン酸アニオンなどが挙げられる。  
カルボン酸アニオンとしては、例えば、脂肪族カルボン酸アニオン、芳香族カルボン酸アニオン、アラルキルカルボン酸アニオンなどが挙げられる。
【０１７４】
脂肪族スルホン酸アニオンにおける脂肪族部位は、アルキル基であってもシクロアルキル基であってもよく、好ましくは炭素数１〜３０のアルキル基及び炭素数３〜３０のシクロアルキル基、例えば、メチル基、エチル基、プロピル基、イソプロピル基、ｎ−ブチル基、イソブチル基、ｓｅｃ−ブチル基、ペンチル基、ネオペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、シクロプロピル基、シクロペンチル基、シクロヘキシル基、アダマンチル基、ノルボニル基、ボロニル基等を挙げることができる。
【０１７５】
芳香族スルホン酸アニオンにおける芳香族基としては、好ましくは炭素数６〜１４のアリール基、例えば、フェニル基、トリル基、ナフチル基等を挙げることができる。
【０１７６】
脂肪族スルホン酸アニオン及び芳香族スルホン酸アニオンにおけるアルキル基、シクロアルキル基及びアリール基は、置換基を有していてもよい。脂肪族スルホン酸アニオン及び芳香族スルホン酸アニオンにおけるアルキル基、シクロアルキル基及びアリール基の置換基としては、例えば、ニトロ基、ハロゲン原子（フッ素原子、塩素原子、臭素原子、沃素原子）、カルボキシル基、水酸基、アミノ基、シアノ基、アルコキシ基（好ましくは炭素数１〜１５）、シクロアルキル基（好ましくは炭素数３〜１５）、アリール基（好ましくは炭素数６〜１４）、アルコキシカルボニル基（好ましくは炭素数２〜７）、アシル基（好ましくは炭素数２〜１２）、アルコキシカルボニルオキシ基（好ましくは炭素数２〜７）、アルキルチオ基（好ましくは炭素数１〜１５）、アルキルスルホニル基（好ましくは炭素数１〜１５）、アルキルイミノスルホニル基（好ましくは炭素数２〜１５）、アリールオキシスルホニル基（好ましくは炭素数６〜２０）、アルキルアリールオキシスルホニル基（好ましくは炭素数７〜２０）、シクロアルキルアリールオキシスルホニル基（好ましくは炭素数１０〜２０）、アルキルオキシアルキルオキシ基（好ましくは炭素数５〜２０）、シクロアルキルアルキルオキシアルキルオキシ基（好ましくは炭素数８〜２０）等を挙げることができる。各基が有するアリール基及び環構造については、置換基としてさらにアルキル基（好ましくは炭素数１〜１５）を挙げることができる。
【０１７７】
脂肪族カルボン酸アニオンにおける脂肪族部位としては、脂肪族スルホン酸アニオンおけると同様のアルキル基及びシクロアルキル基を挙げることができる。
【０１７８】
芳香族カルボン酸アニオンにおける芳香族基としては、芳香族スルホン酸アニオンにおけると同様のアリール基を挙げることができる。
【０１７９】
アラルキルカルボン酸アニオンにおけるアラルキル基としては、好ましくは炭素数６〜１２のアラルキル基、例えば、ベンジル基、フェネチル基、ナフチルメチル基、ナフチルエチル基、ナフチルメチル基等を挙げることができる。
【０１８０】
脂肪族カルボン酸アニオン、芳香族カルボン酸アニオン及びアラルキルカルボン酸アニオンにおけるアルキル基、シクロアルキル基、アリール基及びアラルキル基は、置換基を有していてもよい。脂肪族カルボン酸アニオン、芳香族カルボン酸アニオン及びアラルキルカルボン酸アニオンにおけるアルキル基、シクロアルキル基、アリール基及びアラルキル基の置換基としては、例えば、芳香族スルホン酸アニオンにおけると同様のハロゲン原子、アルキル基、シクロアルキル基、アルコキシ基、アルキルチオ基等を挙げることができる。
【０１８１】
スルホニルイミドアニオンとしては、例えば、サッカリンアニオンを挙げることができる。  
ビス（アルキルスルホニル）イミドアニオン、トリス（アルキルスルホニル）メチドアニオンにおけるアルキル基は、炭素数１〜５のアルキル基が好ましく、例えば、メチル基、エチル基、プロピル基、イソプロピル基、ｎ−ブチル基、イソブチル基、ｓｅｃ−ブチル基、ペンチル基、ネオペンチル基等を挙げることができる。これらのアルキル基の置換基としてはハロゲン原子、ハロゲン原子で置換されたアルキル基、アルコキシ基、アルキルチオ基、アルキルオキシスルホニル基、アリールオキシスルホニル基、シクロアルキルアリールオキシスルホニル基等を挙げることができ、フッ素原子で置換されたアルキル基が好ましい。  
その他の非求核性アニオンとしては、例えば、弗素化燐、弗素化硼素、弗素化アンチモン等を挙げることができる。
【０１８２】
Ｚ-の非求核性アニオンとしては、スルホン酸のα位がフッ素原子で置換された脂肪族スルホン酸アニオン、フッ素原子又はフッ素原子を有する基で置換された芳香族スルホン酸アニオン、アルキル基がフッ素原子で置換されたビス（アルキルスルホニル）イミドアニオン、アルキル基がフッ素原子で置換されたトリス（アルキルスルホニル）メチドアニオンが好ましい。より好ましくは炭素数４〜８のパーフロロ脂肪族スルホン酸アニオン、フッ素原子を有するベンゼンスルホン酸アニオン、アルキル基がフッ素原子で置換されたビス（アルキルスルホニル）イミドアニオン、アルキル基がフッ素原子で置換されたトリス（アルキルスルホニル）メチドアニオンである。
【０１８３】
Ｒ201、Ｒ202及びＲ203としての有機基としては、例えば、後述する化合物（ＺＩ−１）、（ＺＩ−２）、（ＺＩ−３）における対応する基を挙げることができる。  
尚、一般式（ＺＩ）で表される構造を複数有する化合物であってもよい。例えば、一般式（ＺＩ）で表される化合物のＲ201〜Ｒ203の少なくともひとつが、一般式（ＺＩ）で表されるもうひとつの化合物のＲ201〜Ｒ203の少なくともひとつと結合した構造を有する化合物であってもよい。
【０１８４】
更に好ましい（ＺＩ）成分として、以下に説明する化合物（ＺＩ−１）、（ＺＩ−２）、及び（ＺＩ−３）を挙げることができる。  
化合物（ＺＩ−１）は、上記一般式（ＺＩ）のＲ201〜Ｒ203の少なくとも１つがアリール基である、アリールスルホニウム化合物、即ち、アリールスルホニウムをカチオンとする化合物である。
【０１８５】
アリールスルホニウム化合物は、Ｒ201〜Ｒ203の全てがアリール基でもよいし、Ｒ201〜Ｒ203の一部がアリール基で、残りがアルキル基又はシクロアルキル基でもよい。
【０１８６】
アリールスルホニウム化合物としては、例えば、トリアリールスルホニウム化合物、ジアリールアルキルスルホニウム化合物、アリールジアルキルスルホニウム化合物、ジアリールシクロアルキルスルホニウム化合物、アリールジシクロアルキルスルホニウム化合物を挙げることができる。
【０１８７】
アリールスルホニウム化合物のアリール基としてはフェニル基、ナフチル基が好ましく、更に好ましくはフェニル基である。アリール基は、酸素原子、窒素原子、硫黄原子等を有する複素環構造を有するアリール基であってもよい。複素環構造を有するアリール基としては、例えば、ピロール残基（ピロールから水素原子が１個失われることによって形成される基）、フラン残基（フランから水素原子が１個失われることによって形成される基）、チオフェン残基（チオフェンから水素原子が１個失われることによって形成される基）、インドール残基（インドールから水素原子が１個失われることによって形成される基）、ベンゾフラン残基（ベンゾフランから水素原子が１個失われることによって形成される基）、ベンゾチオフェン残基（ベンゾチオフェンから水素原子が１個失われることによって形成される基）等を挙げることができる。アリールスルホニウム化合物が２つ以上のアリール基を有する場合に、２つ以上あるアリール基は同一であっても異なっていてもよい。
【０１８８】
アリールスルホニウム化合物が必要に応じて有しているアルキル基又はシクロアルキル基は、炭素数１〜１５の直鎖又は分岐アルキル基及び炭素数３〜１５のシクロアルキル基が好ましく、例えば、メチル基、エチル基、プロピル基、ｎ−ブチル基、ｓｅｃ−ブチル基、ｔ−ブチル基、シクロプロピル基、シクロブチル基、シクロヘキシル基等を挙げることができる。
【０１８９】
Ｒ201〜Ｒ203のアリール基、アルキル基、シクロアルキル基は、アルキル基（例えば炭素数１〜１５）、シクロアルキル基（例えば炭素数３〜１５）、アリール基（例えば炭素数６〜１４）、アルコキシ基（例えば炭素数１〜１５）、ハロゲン原子、水酸基、フェニルチオ基を置換基として有してもよい。好ましい置換基としては炭素数１〜１２の直鎖又は分岐アルキル基、炭素数３〜１２のシクロアルキル基、炭素数１〜１２の直鎖、分岐又は環状のアルコキシ基であり、より好ましくは炭素数１〜４のアルキル基、炭素数１〜４のアルコキシ基である。置換基は、３つのＲ201〜Ｒ203のうちのいずれか１つに置換していてもよいし、３つ全てに置換していてもよい。また、Ｒ201〜Ｒ203がアリール基の場合に、置換基はアリール基のｐ−位に置換していることが好ましい。
【０１９０】
次に、化合物（ＺＩ−２）について説明する。  
化合物（ＺＩ−２）は、式（ＺＩ）におけるＲ201〜Ｒ203が、各々独立に、芳香環を有さない有機基を表す化合物である。ここで芳香環とは、ヘテロ原子を含有する芳香族環も包含するものである。
【０１９１】
Ｒ201〜Ｒ203としての芳香環を含有しない有機基は、一般的に炭素数１〜３０、好ましくは炭素数１〜２０である。  
Ｒ201〜Ｒ203は、各々独立に、好ましくはアルキル基、シクロアルキル基、アリル基、ビニル基であり、更に好ましくは直鎖又は分岐の２−オキソアルキル基、２−オキソシクロアルキル基、アルコキシカルボニルメチル基、特に好ましくは直鎖又は分岐２−オキソアルキル基である。
【０１９２】
Ｒ201〜Ｒ203のアルキル基及びシクロアルキル基としては、好ましくは、炭素数１〜１０の直鎖又は分岐アルキル基(例えば、メチル基、エチル基、プロピル基、ブチル基、ペ
ンチル基）、炭素数３〜１０のシクロアルキル基（シクロペンチル基、シクロヘキシル基、ノルボニル基）を挙げることができる。アルキル基として、より好ましくは２−オキソアルキル基、アルコキシカルボニルメチル基を挙げることができる。シクロアルキル基として、より好ましくは、２−オキソシクロアルキル基を挙げることができる。
【０１９３】
２−オキソアルキル基は、直鎖又は分岐のいずれであってもよく、好ましくは、上記のアルキル基の２位に＞Ｃ＝Ｏを有する基を挙げることができる。  
２−オキソシクロアルキル基は、好ましくは、上記のシクロアルキル基の２位に＞Ｃ＝Ｏを有する基を挙げることができる。
【０１９４】
アルコキシカルボニルメチル基におけるアルコキシ基としては、好ましくは炭素数１〜５のアルコキシ基（メトキシ基、エトキシ基、プロポキシ基、ブトキシ基、ペントキシ基）を挙げることができる。  
Ｒ201〜Ｒ203は、ハロゲン原子、アルコキシ基（例えば炭素数１〜５）、水酸基、シアノ基、ニトロ基によって更に置換されていてもよい。
【０１９５】
次に、化合物（ＺＩ−３）について説明する。  
化合物（ＺＩ−３）とは、以下の一般式（ＺＩ−３）で表される化合物であり、フェナシルスルフォニウム塩構造を有する化合物である。
【化３８】
2010039034.tif 000039
【０１９６】
一般式（ＺＩ−３）に於いて、
Ｒ1c〜Ｒ5cは、各々独立に、水素原子、アルキル基、シクロアルキル基、アルコキシ基又はハロゲン原子を表す。  
Ｒ6c及びＲ7cは、各々独立に、水素原子、アルキル基又はシクロアルキル基を表す。  
Ｒx及びＲyは、各々独立に、アルキル基、シクロアルキル基、アリル基又はビニル基を表す。
【０１９７】
Ｒ1c〜Ｒ5c中のいずれか２つ以上、Ｒ6cとＲ7c、及びＲxとＲyは、それぞれ結合して環構造を形成してもよく、この環構造は、酸素原子、硫黄原子、エステル結合、アミド結合を含んでいてもよい。Ｒ1c〜Ｒ5c中のいずれか２つ以上、Ｒ6cとＲ7c、及びＲxとＲyが結合して形成する基としては、ブチレン基、ペンチレン基等を挙げることができる。  
Ｚｃ-は、非求核性アニオンを表し、一般式（ＺＩ）に於けるＺ-と同様の非求核性アニオンを挙げることができる。
【０１９８】
Ｒ1c〜Ｒ7cとしてのアルキル基は、直鎖又は分岐のいずれであってもよく、例えば炭素数１〜２０個のアルキル基、好ましくは炭素数１〜１２個の直鎖及び分岐アルキル基（例えば、メチル基、エチル基、直鎖又は分岐プロピル基、直鎖又は分岐ブチル基、直鎖又は分岐ペンチル基）を挙げることができ、シクロアルキル基としては、例えば炭素数３〜８個のシクロアルキル基（例えば、シクロペンチル基、シクロヘキシル基）を挙げることができる。
【０１９９】
Ｒ1c〜Ｒ5cとしてのアルコキシ基は、直鎖、分岐、環状のいずれであってもよく、例えば炭素数１〜１０のアルコキシ基、好ましくは、炭素数１〜５の直鎖及び分岐アルコキシ基（例えば、メトキシ基、エトキシ基、直鎖又は分岐プロポキシ基、直鎖又は分岐ブトキシ基、直鎖又は分岐ペントキシ基）、炭素数３〜８の環状アルコキシ基（例えば、シクロペンチルオキシ基、シクロヘキシルオキシ基）を挙げることができる。
【０２００】
好ましくは、Ｒ1c〜Ｒ5cの内のいずれかが直鎖又は分岐アルキル基、シクロアルキル基又は直鎖、分岐もしくは環状アルコキシ基であり、更に好ましくは、Ｒ1c〜Ｒ5cの炭素数の和が２〜１５である。これにより、より溶剤溶解性が向上し、保存時にパーティクルの発生が抑制される。
【０２０１】
Ｒx及びＲyとしてのアルキル基及びシクロアルキル基は、Ｒ1c〜Ｒ7cおけると同様のアルキル基及びシクロアルキル基を挙げることができ、２−オキソアルキル基、２−オキソシクロアルキル基、アルコキシカルボニルメチル基がより好ましい。
【０２０２】
２−オキソアルキル基及び２−オキソシクロアルキル基は、Ｒ1c〜Ｒ7cとしてのアルキル基及びシクロアルキル基の２位に＞Ｃ＝Ｏを有する基を挙げることができる。  
アルコキシカルボニルメチル基におけるアルコキシ基については、Ｒ1c〜Ｒ5cおけると同様のアルコキシ基を挙げることができる。
【０２０３】
Ｒx及びＲyは、好ましくは炭素数４個以上のアルキル基又はシクロアルキル基であり、より好ましくは６個以上、更に好ましくは８個以上のアルキル基又はシクロアルキル基である。
【０２０４】
次に、一般式（ＺＩＩ）及び（ＺＩＩＩ）について説明する。  
一般式（ＺＩＩ）、（ＺＩＩＩ）中、
Ｒ204〜Ｒ207は、各々独立に、アリール基、アルキル基又はシクロアルキル基を表す。
【０２０５】
Ｒ204〜Ｒ207のアリール基としてはフェニル基、ナフチル基が好ましく、更に好ましくはフェニル基である。Ｒ204〜Ｒ207のアリール基は、酸素原子、窒素原子、硫黄原子等を有する複素環構造を有するアリール基であってもよい。複素環構造を有するアリール基としては、例えば、ピロール残基（ピロールから水素原子が１個失われることによって形成される基）、フラン残基（フランから水素原子が１個失われることによって形成される基）、チオフェン残基（チオフェンから水素原子が１個失われることによって形成される基）、インドール残基（インドールから水素原子が１個失われることによって形成される基）、ベンゾフラン残基（ベンゾフランから水素原子が１個失われることによって形成される基）、ベンゾチオフェン残基（ベンゾチオフェンから水素原子が１個失われることによって形成される基）等を挙げることができる。
【０２０６】
Ｒ204〜Ｒ207におけるアルキル基及びシクロアルキル基としては、好ましくは、炭素数１〜１０の直鎖又は分岐アルキル基(例えば、メチル基、エチル基、プロピル基、ブチル基、ペンチル基)、炭素数３〜１０のシクロアルキル基（シクロペンチル基、シクロヘキシル基、ノルボニル基）を挙げることができる。
【０２０７】
Ｒ204〜Ｒ207のアリール基、アルキル基、シクロアルキル基は、置換基を有していてもよい。Ｒ204〜Ｒ207のアリール基、アルキル基、シクロアルキル基が有していてもよい置換基としては、例えば、アルキル基（例えば炭素数１〜１５）、シクロアルキル基（例えば炭素数３〜１５）、アリール基（例えば炭素数６〜１５）、アルコキシ基（例えば炭素数１〜１５）、ハロゲン原子、水酸基、フェニルチオ基等を挙げることができる。  
Ｚ-は、非求核性アニオンを表し、一般式（ＺＩ）に於けるＺ-の非求核性アニオンと同様のものを挙げることができる。  
酸発生剤として、更に、下記一般式（ＺＩＶ）、（ＺＶ）、（ＺＶＩ）で表される化合物を挙げることができる。
【化３９】
2010039034.tif 000040
【０２０８】
一般式（ＺＩＶ）〜（ＺＶＩ）中、
Ａｒ3及びＡｒ4は、各々独立に、アリール基を表す。  
Ｒ208、Ｒ209及びＲ210は、各々独立に、アルキル基、シクロアルキル基又はアリール基を表す。  
Ａは、アルキレン基、アルケニレン基又はアリーレン基を表す。  
酸発生剤の内でより好ましくは、一般式（ＺＩ）〜（ＺＩＩＩ）で表される化合物である。
【０２０９】
また、酸発生剤として、スルホン酸基又はイミド基を１つ有する酸を発生する化合物が好ましく、さらに好ましくは１価のパーフルオロアルカンスルホン酸を発生する化合物、または１価のフッ素原子またはフッ素原子を含有する基で置換された芳香族スルホン酸を発生する化合物、または１価のフッ素原子またはフッ素原子を含有する基で置換されたイミド酸を発生する化合物であり、更により好ましくは、フッ化置換アルカンスルホン酸、フッ素置換ベンゼンスルホン酸、フッ素置換イミド酸又はフッ素置換メチド酸のスルホニウム塩である。使用可能な酸発生剤は、発生した酸のｐＫａがｐＫａ＝−１以下のフッ化置換アルカンスルホン酸、フッ化置換ベンゼンスルホン酸、フッ化置換イミド酸であることが特に好ましく、感度が向上する。  
酸発生剤の中で、特に好ましい例を以下に挙げるが、本願発明はこれらに限定されるものではない。
【化４０】
2010039034.tif 000041
【０２１０】
【化４１】
2010039034.tif 000042
【０２１１】
【化４２】
2010039034.tif 000043
【０２１２】
【化４３】
2010039034.tif 000044
【０２１３】
【化４４】
2010039034.tif 000045
【０２１４】
酸発生剤は、１種類単独で又は２種類以上を組み合わせて使用することができる。  
酸発生剤のポジ型感光性組成物中の含有率は、ポジ型感光性組成物の全固形分を基準として、０．１〜２０質量％が好ましく、より好ましくは０．５〜１０質量％、更に好ましくは１〜７質量％である。
【０２１５】
〔３〕塩基性化合物
本発明のポジ型レジスト組成物は、露光から加熱までの経時による性能変化を低減するために、塩基性化合物を含有することが好ましい。
【０２１６】
塩基性化合物としては、好ましくは、下記式（Ａ）〜（Ｅ）で示される構造を有する化合物を挙げることができる。
【化４５】
2010039034.tif 000046
【０２１７】
一般式（Ａ）及び（Ｅ）中、
Ｒ200 、Ｒ201及びＲ202 は、同一でも異なってもよく、水素原子、アルキル基（好ましくは炭素数１〜２０）、シクロアルキル基（好ましくは炭素数３〜２０）又はアリール基（炭素数６〜２０）を表し、ここで、Ｒ201とＲ202は、互いに結合して環を形成してもよい。
【０２１８】
上記アルキル基について、置換基を有するアルキル基としては、炭素数１〜２０のアミノアルキル基、炭素数１〜２０のヒドロキシアルキル基、または炭素数１〜２０のシアノアルキル基が好ましい。  
Ｒ203 、Ｒ204、Ｒ205及びＲ206 は、同一でも異なってもよく、炭素数１〜２０個のアルキル基を表す。
【０２１９】
これら一般式（Ａ）及び（Ｅ）中のアルキル基は、無置換であることがより好ましい。
【０２２０】
好ましい化合物として、グアニジン、アミノピロリジン、ピラゾール、ピラゾリン、ピペラジン、アミノモルホリン、アミノアルキルモルフォリン、ピペリジン等を挙げることができ、更に好ましい化合物として、イミダゾール構造、ジアザビシクロ構造、オニウムヒドロキシド構造、オニウムカルボキシレート構造、トリアルキルアミン構造、アニリン構造又はピリジン構造を有する化合物、水酸基及び／又はエーテル結合を有するアルキルアミン誘導体、水酸基及び／又はエーテル結合を有するアニリン誘導体等を挙げることができる。
【０２２１】
イミダゾール構造を有する化合物としてはイミダゾール、２、４、５−トリフェニルイミダゾール、ベンズイミダゾール、２−フェニルベンゾイミダゾール等が挙げられる。ジアザビシクロ構造を有する化合物としては１、４−ジアザビシクロ［２，２，２］オクタン、１、５−ジアザビシクロ［４，３，０］ノナ−５−エン、１、８−ジアザビシクロ［５，４，０］ウンデカー７−エン等が挙げられる。オニウムヒドロキシド構造を有する化合物としてはテトラブチルアンモニウムヒドロキシド、トリアリールスルホニウムヒドロキシド、フェナシルスルホニウムヒドロキシド、２−オキソアルキル基を有するスルホニウムヒドロキシド、具体的にはトリフェニルスルホニウムヒドロキシド、トリス（ｔ−ブチルフェニル）スルホニウムヒドロキシド、ビス（ｔ−ブチルフェニル）ヨードニウムヒドロキシド、フェナシルチオフェニウムヒドロキシド、２−オキソプロピルチオフェニウムヒドロキシド等が挙げられる。オニウムカルボキシレート構造を有する化合物としてはオニウムヒドロキシド構造を有する化合物のアニオン部がカルボキシレートになったものであり、例えばアセテート、アダマンタンー１−カルボキシレート、パーフロロアルキルカルボキシレート等が挙げられる。トリアルキルアミン構造を有する化合物としては、トリ（ｎ−ブチル）アミン、トリ（ｎ−オクチル）アミン等を挙げることができる。アニリン化合物としては、２，６−ジイソプロピルアニリン、Ｎ，Ｎ−ジメチルアニリン、Ｎ，Ｎ−ジブチルアニリン、Ｎ，Ｎ−ジヘキシルアニリン等を挙げることができる。水酸基及び／又はエーテル結合を有するアルキルアミン誘導体としては、エタノールアミン、ジエタノールアミン、トリエタノールアミン、Ｎ−フェニルジエタノールアミン、トリス（メトキシエトキシエチル）アミン等を挙げることができる。水酸基及び／又はエーテル結合を有するアニリン誘導体としては、Ｎ，Ｎ−ビス（ヒドロキシエチル）アニリン等を挙げることができる。
【０２２２】
好ましい塩基性化合物として、更に、フェノキシ基を有するアミン化合物、フェノキシ基を有するアンモニウム塩化合物、スルホン酸エステル基を有するアミン化合物及びスルホン酸エステル基を有するアンモニウム塩化合物を挙げることができる。
【０２２３】
アミン化合物は、１級、２級、３級のアミン化合物を使用することができ、少なくとも１つのアルキル基が窒素原子に結合しているアミン化合物が好ましい。アミン化合物は、３級アミン化合物であることがより好ましい。アミン化合物は、少なくとも１つのアルキル基（好ましくは炭素数１〜２０）が窒素原子に結合していれば、アルキル基の他に、シクロアルキル基（好ましくは炭素数３〜２０）又はアリール基（好ましくは炭素数６〜１２）が窒素原子に結合していてもよい。アミン化合物は、アルキル鎖中に、酸素原子を有し、オキシアルキレン基が形成されていることが好ましい。オキシアルキレン基の数は、分子内に１つ以上、好ましくは３〜９個、さらに好ましくは４〜６個である。オキシアルキレン基の中でもオキシエチレン基（−CH2CH2O−）もしくはオキシプロピレン基（−CH(CH3)CH2O−もしくは−CH2CH2CH2O−）が好ましく、さらに好ましくはオキシエチレン基である。
【０２２４】
アンモニウム塩化合物は、１級、２級、３級、４級のアンモニウム塩化合物を使用することができ、少なくとも１つのアルキル基が窒素原子に結合しているアンモニウム塩化合物が好ましい。アンモニウム塩化合物は、少なくとも１つのアルキル基（好ましくは炭素数１〜２０）が窒素原子に結合していれば、アルキル基の他に、シクロアルキル基（好ましくは炭素数３〜２０）又はアリール基（好ましくは炭素数６〜１２）が窒素原子に結合していてもよい。アンモニウム塩化合物は、アルキル鎖中に、酸素原子を有し、オキシアルキレン基が形成されていることが好ましい。オキシアルキレン基の数は、分子内に１つ以上、好ましくは３〜９個、さらに好ましくは４〜６個である。オキシアルキレン基の中でもオキシエチレン基（−CH2CH2O−）もしくはオキシプロピレン基（−CH(CH3)CH2O−もしくは−CH2CH2CH2O−）が好ましく、さらに好ましくはオキシエチレン基である。  アンモニウム塩化合物のアニオンとしては、ハロゲン原子、スルホネート、ボレート、フォスフェート等が挙げられるが、中でもハロゲン原子、スルホネートが好ましい。ハロゲン原子としてはクロライド、ブロマイド、アイオダイドが特に好ましく、スルホネートとしては、炭素数１〜２０の有機スルホネートが特に好ましい。有機スルホネートとしては、炭素数１〜２０のアルキルスルホネート、アリールスルホネートが挙げられる。アルキルスルホネートのアルキル基は置換基を有していてもよく、置換基としては例えばフッ素、塩素、臭素、アルコキシ基、アシル基、アリール基等が挙げられる。アルキルスルホネートとして、具体的にはメタンスルホネート、エタンスルホネート、ブタンスルホネート、ヘキサンスルホネート、オクタンスルホネート、ベンジルスルホネート、トリフルオロメタンスルホネート、ペンタフルオロエタンスルホネート、ノナフルオロブタンスルホネート等が挙げられる。アリールスルホネートのアリール基としてはベンゼン環、ナフタレン環、アントラセン環が挙げられる。ベンゼン環、ナフタレン環、アントラセン環は置換基を有していてもよく、置換基としては炭素数１〜６の直鎖若しくは分岐アルキル基、炭素数３〜６のシクロアルキル基が好ましい。直鎖若しくは分岐アルキル基、シクロアルキル基として、具体的にはメチル、エチル、ｎ−プロピル、イソプロピル、ｎ−ブチル、ｉ−ブチル、ｔ−ブチル、ｎ−ヘキシル、シクロヘキシル等が挙げられる。他の置換基としては炭素数１〜６のアルコキシ基、ハロゲン原子、シアノ、ニトロ、アシル基、アシロキシ基等が挙げられる。
【０２２５】
フェノキシ基を有するアミン化合物、フェノキシ基を有するアンモニウム塩化合物とは、アミン化合物又はアンモニウム塩化合物のアルキル基の窒素原子と反対側の末端にフェノキシ基を有するものである。フェノキシ基は、置換基を有していてもよい。フェノキシ基の置換基としては、例えば、アルキル基、アルコキシ基、ハロゲン原子、シアノ基、ニトロ基、カルボキシル基、カルボン酸エステル基、スルホン酸エステル基、アリール基、アラルキル基、アシロキシ基、アリールオキシ基等が挙げられる。置換基の置換位は、２〜６位のいずれであってもよい。置換基の数は、１〜５の範囲で何れであってもよい。
【０２２６】
フェノキシ基と窒素原子との間に、少なくとも１つのオキシアルキレン基を有することが好ましい。オキシアルキレン基の数は、分子内に１つ以上、好ましくは３〜９個、さらに好ましくは４〜６個である。オキシアルキレン基の中でもオキシエチレン基（−CH2CH2O−）もしくはオキシプロピレン基（−CH(CH3)CH2O−もしくは−CH2CH2CH2O−）が好ましく、さらに好ましくはオキシエチレン基である。
【０２２７】
スルホン酸エステル基を有するアミン化合物、スルホン酸エステル基を有するアンモニウム塩化合物に於ける、スルホン酸エステル基としては、アルキルスルホン酸エステル、シクロアルキル基スルホン酸エステル、アリールスルホン酸エステルのいずれであってもよく、アルキルスルホン酸エステルの場合にアルキル基は炭素数１〜２０、シクロアルキルスルホン酸エステルの場合にシクロアルキル基は炭素数３〜２０、アリールスルホン酸エステルの場合にアリール基は炭素数６〜１２が好ましい。アルキルスルホン酸エステル、シクロアルキルスルホン酸エステル、アリールスルホン酸エステルは置換基を有していてもよく、置換基としては、ハロゲン原子、シアノ基、ニトロ基、カルボキシル基、カルボン酸エステル基、スルホン酸エステル基が好ましい。
【０２２８】
スルホン酸エステル基と窒素原子との間に、少なくとも１つのオキシアルキレン基を有することが好ましい。オキシアルキレン基の数は、分子内に１つ以上、好ましくは３〜９個、さらに好ましくは４〜６個である。オキシアルキレン基の中でもオキシエチレン基（−CH2CH2O−）もしくはオキシプロピレン基（−CH(CH3)CH2O−もしくは−CH2CH2CH2O−）が好ましく、さらに好ましくはオキシエチレン基である。  
これらの塩基性化合物は、単独であるいは２種以上一緒に用いられる。
【０２２９】
塩基性化合物の使用量は、ポジ型レジスト組成物の全固形分を基準として、通常、０．００１〜１０質量％、好ましくは０．０１〜５質量％である。
【０２３０】
酸発生剤と塩基性化合物の組成物中の配合割合は、酸発生剤／塩基性化合物（モル比）＝２．５〜３００であることが好ましい。即ち、感度、解像度の点からモル比が２．５以上が好ましく、露光後加熱処理までの経時でのレジストパターンの太りによる解像度の低下抑制の点から３００以下が好ましい。酸発生剤／塩基性化合物（モル比）は、より好ましくは５．０〜２００、更に好ましくは７．０〜１５０である。
【０２３１】
〔４〕界面活性剤
本発明のポジ型レジスト組成物は、更に界面活性剤を含有することが好ましく、フッ素系及び／又はシリコン系界面活性剤（フッ素系界面活性剤、シリコン系界面活性剤、フッ素原子と珪素原子の両方を有する界面活性剤）のいずれか、あるいは２種以上を含有することがより好ましい。
【０２３２】
本発明のポジ型レジスト組成物が上記界面活性剤を含有することにより、２５０ｎｍ以下、特に２２０ｎｍ以下の露光光源の使用時に、良好な感度及び解像度で、密着性及び現像欠陥の少ないレジストパターンを与えることが可能となる。
【０２３３】
フッ素系及び／又はシリコン系界面活性剤としては、例えば特開昭６２−３６６６３号公報、特開昭６１−２２６７４６号公報、特開昭６１−２２６７４５号公報、特開昭６２−１７０９５０号公報、特開昭６３−３４５４０号公報、特開平７−２３０１６５号公報、特開平８−６２８３４号公報、特開平９−５４４３２号公報、特開平９−５９８８号公報、特開２００２−２７７８６２号公報、米国特許第５４０５７２０号明細書、同５３６０６９２号明細書、同５５２９８８１号明細書、同５２９６３３０号明細書、同５４３６０９８号明細書、同５５７６１４３号明細書、同５２９４５１１号明細書、同５８２４４５１号明細書記載の界面活性剤を挙げることができ、下記市販の界面活性剤をそのまま用いることもできる。
【０２３４】
使用できる市販の界面活性剤として、例えばエフトップＥＦ３０１、ＥＦ３０３、(新秋田化成(株)製)、フロラードＦＣ４３０、４３１、４４３０(住友スリーエム(株)製)、メガファックＦ１７１、Ｆ１７３、Ｆ１７６、Ｆ１８９、Ｆ１１３、Ｆ１１０、Ｆ１７７、Ｆ１２０、Ｒ０８（大日本インキ化学こうぎょう（株）製）、サーフロンＳ−３８２、ＳＣ１０１、１０２、１０３、１０４、１０５、１０６（旭硝子（株）製）、トロイゾルＳ−３６６（トロイケミカル（株）製）、ＧＦ−３００、ＧＦ−１５０（東亜合成化学（株）製）、サーフロンＳ−３９３（セイミケミカル（株）製）、エフトップＥＦ１２１、ＥＦ１２２Ａ、ＥＦ１２２Ｂ、ＲＦ１２２Ｃ、ＥＦ１２５Ｍ、ＥＦ１３５Ｍ、ＥＦ３５１、３５２、ＥＦ８０１、ＥＦ８０２、ＥＦ６０１（（株）ジェムコ製）、ＰＦ６３６、ＰＦ６５６、ＰＦ６３２０、ＰＦ６５２０（ＯＭＮＯＶＡ社製）、ＦＴＸ−２０４Ｇ、２０８Ｇ、２１８Ｇ、２３０Ｇ、２０４Ｄ、２０８Ｄ、２１２Ｄ、２１８Ｄ、２２２Ｄ（（株）ネオス製）等のフッ素系界面活性剤又はシリコン系界面活性剤を挙げることができる。またポリシロキサンポリマーＫＰ−３４１（信越化学工業（株）製）もシリコン系界面活性剤として用いることができる。
【０２３５】
また、界面活性剤としては、上記に示すような公知のものの他に、テロメリゼーション法（テロマー法ともいわれる）もしくはオリゴメリゼーション法（オリゴマー法ともいわれる）により製造されたフルオロ脂肪族化合物から導かれたフルオロ脂肪族基を有する重合体を用いた界面活性剤を用いることが出来る。フルオロ脂肪族化合物は、特開２００２−９０９９１号公報に記載された方法によって合成することが出来る。
【０２３６】
フルオロ脂肪族基を有する重合体としては、フルオロ脂肪族基を有するモノマーと（ポリ（オキシアルキレン））アクリレート及び／又は（ポリ（オキシアルキレン））メタクリレートとの共重合体が好ましく、不規則に分布しているものでも、ブロック共重合していてもよい。また、ポリ（オキシアルキレン）基としては、ポリ（オキシエチレン）基、ポリ（オキシプロピレン）基、ポリ（オキシブチレン）基などが挙げられ、また、ポリ（オキシエチレンとオキシプロピレンとオキシエチレンとのブロック連結体）やポリ（オキシエチレンとオキシプロピレンとのブロック連結体）など同じ鎖長内に異なる鎖長のアルキレンを有するようなユニットでもよい。さらに、フルオロ脂肪族基を有するモノマーと（ポリ（オキシアルキレン））アクリレート（又はメタクリレート）との共重合体は２元共重合体ばかりでなく、異なる２種以上のフルオロ脂肪族基を有するモノマーや、異なる２種以上の（ポリ（オキシアルキレン））アクリレート（又はメタクリレート）などを同時に共重合した３元系以上の共重合体でもよい。
【０２３７】
例えば、市販の界面活性剤として、メガファックＦ１７８、Ｆ−４７０、Ｆ−４７３、Ｆ−４７５、Ｆ−４７６、Ｆ−４７２（大日本インキ化学工業（株）製）を挙げることができる。さらに、Ｃ6Ｆ13基を有するアクリレート（又はメタクリレート）と（ポリ（オキシアルキレン））アクリレート（又はメタクリレート）との共重合体、Ｃ3Ｆ7基を有するアクリレート（又はメタクリレート）と（ポリ（オキシエチレン））アクリレート（又はメタクリレート）と（ポリ（オキシプロピレン））アクリレート（又はメタクリレート）との共重合体などを挙げることができる。
【０２３８】
また、本発明では、フッ素系及び／又はシリコン系界面活性剤以外の他の界面活性剤を使用することもできる。具体的には、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェノールエーテル、ポリオキシエチレンノニルフェノールエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテ−ト、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤等を挙げることができる。  
これらの界面活性剤は単独で使用してもよいし、また、いくつかの組み合わせで使用してもよい。
【０２３９】
界面活性剤の使用量は、ポジ型レジスト組成物中の全固形分に対して、好ましくは０．０００１〜２質量％、より好ましくは０．００１〜１質量％である。
【０２４０】
〔５〕溶剤
前記各成分を溶解させてポジ型レジスト組成物を調製する際に使用することができる溶剤としては、例えば、アルキレングリコールモノアルキルエーテルカルボキシレート、アルキレングリコールモノアルキルエーテル、乳酸アルキルエステル、アルコキシプロピオン酸アルキル、環状ラクトン（好ましくは炭素数４〜１０）、環を含有してもよいモノケトン化合物（好ましくは炭素数４〜１０）、アルキレンカーボネート、アルコキシ酢酸アルキル、ピルビン酸アルキル等の有機溶剤を挙げることができる。
【０２４１】
アルキレングリコールモノアルキルエーテルカルボキシレートとしては、例えば、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、プロピレングリコールモノメチルエーテルプロピオネート、プロピレングリコールモノエチルエーテルプロピオネート、エチレングリコールモノメチルエーテルアセテート、エチレングリコールモノエチルエーテルアセテートが好ましく挙げられる。
【０２４２】
アルキレングリコールモノアルキルエーテルとしては、例えば、プロピレングリコールモノメチルエーテル、プロピレングリコールモノエチルエーテル、プロピレングリコールモノプロピルエーテル、プロピレングリコールモノブチルエーテル、エチレングリコールモノメチルエーテル、エチレングリコールモノエチルエーテルを好ましく挙げられる。
【０２４３】
乳酸アルキルエステルとしては、例えば、乳酸メチル、乳酸エチル、乳酸プロピル、乳酸ブチルを好ましく挙げられる。  
アルコキシプロピオン酸アルキルとしては、例えば、３−エトキシプロピオン酸エチル、３−メトキシプロピオン酸メチル、３−エトキシプロピオン酸メチル、３−メトキシプロピオン酸エチルを好ましく挙げられる。
【０２４４】
環状ラクトンとしては、例えば、β−プロピオラクトン、β−ブチロラクトン、γ−ブチロラクトン、α−メチル−γ−ブチロラクトン、β−メチル−γ−ブチロラクトン、γ−バレロラクトン、γ−カプロラクトン、γ−オクタノイックラクトン、α−ヒドロキシ−γ−ブチロラクトンが好ましく挙げられる。
【０２４５】
環を含有してもよいモノケトン化合物としては、例えば、２−ブタノン、３−メチルブタノン、ピナコロン、２−ペンタノン、３−ペンタノン、３−メチル−２−ペンタノン、４−メチル−２−ペンタノン、２−メチル−３−ペンタノン、４，４−ジメチル−２−ペンタノン、２，４−ジメチル−３−ペンタノン、２，２，４，４−テトラメチル−３−ペンタノン、２−ヘキサノン、３−ヘキサノン、５−メチル−３−ヘキサノン、２−ヘプタノン、３−ヘプタノン、４−ヘプタノン、２−メチル−３−ヘプタノン、５−メチル−３−ヘプタノン、２，６−ジメチル−４−ヘプタノン、２−オクタノン、３−オクタノン、２−ノナノン、３−ノナノン、５−ノナノン、２−デカノン、３−デカノン、４−デカノン、５−ヘキセン−２−オン、３−ペンテン−２−オン、シクロペンタノン、２−メチルシクロペンタノン、３−メチルシクロペンタノン、２，２−ジメチルシクロペンタノン、２，４，４−トリメチルシクロペンタノン、シクロヘキサノン、３−メチルシクロヘキサノン、４−メチルシクロヘキサノン、４−エチルシクロヘキサノン、２，２−ジメチルシクロヘキサノン、２，６−ジメチルシクロヘキサノン、２，２，６−トリメチルシクロヘキサノン、シクロヘプタノン、２−メチルシクロヘプタノン、３−メチルシクロヘプタノンが好ましく挙げられる。
【０２４６】
アルキレンカーボネートとしては、例えば、プロピレンカーボネート、ビニレンカーボネート、エチレンカーボネート、ブチレンカーボネートが好ましく挙げられる。  
アルコキシ酢酸アルキルとしては、例えば、酢酸−２−メトキシエチル、酢酸−２−エトキシエチル、酢酸−２−（２−エトキシエトキシ）エチル、酢酸−３−メトキシ−３−メチルブチル、酢酸−１−メトキシ−２−プロピルが好ましく挙げられる。  
ピルビン酸アルキルとしては、例えば、ピルビン酸メチル、ピルビン酸エチル、ピルビン酸プロピルが好ましく挙げられる。
【０２４７】
好ましく使用できる溶剤としては、常温常圧下で、沸点１３０℃以上の溶剤が挙げられる。具体的には、シクロペンタノン、γ−ブチロラクトン、シクロヘキサノン、乳酸エチル、エチレングリコールモノエチルエーテルアセテート、プロピレングリコールモノメチルエーテルアセテート、３−エトキシプロピオン酸エチル、ピルビン酸エチル、酢酸−２−エトキシエチル、酢酸−２−（２−エトキシエトキシ）エチル、プロピレンカーボネートが挙げられる。  
本発明に於いては、上記溶剤を単独で使用してもよいし、２種類以上を併用してもよい。
【０２４８】
本発明においては、有機溶剤として構造中に水酸基を含有する溶剤と、水酸基を含有しない溶剤とを混合した混合溶剤を使用してもよい。  
水酸基を含有する溶剤としては、例えば、エチレングリコール、エチレングリコールモノメチルエーテル、エチレングリコールモノエチルエーテル、プロピレングリコール、プロピレングリコールモノメチルエーテル、プロピレングリコールモノエチルエーテル、乳酸エチル等を挙げることができ、これらの内でプロピレングリコールモノメチルエーテル、乳酸エチルが特に好ましい。
【０２４９】
水酸基を含有しない溶剤としては、例えば、プロピレングリコールモノメチルエーテルアセテート、エチルエトキシプロピオネート、２−ヘプタノン、γ−ブチロラクトン、シクロヘキサノン、酢酸ブチル、Ｎ−メチルピロリドン、Ｎ，Ｎ−ジメチルアセトアミド、ジメチルスルホキシド等を挙げることができ、これらの内で、プロピレングリコールモノメチルエーテルアセテート、エチルエトキシプロピオネート、２−ヘプタノン、γ−ブチロラクトン、シクロヘキサノン、酢酸ブチルが特に好ましく、プロピレングリコールモノメチルエーテルアセテート、エチルエトキシプロピオネート、２−ヘプタノンが最も好ましい。
【０２５０】
水酸基を含有する溶剤と水酸基を含有しない溶剤との混合比（質量）は、１／９９〜９９／１、好ましくは１０／９０〜９０／１０、更に好ましくは２０／８０〜６０／４０である。水酸基を含有しない溶剤を５０質量％以上含有する混合溶剤が塗布均一性の点で特に好ましい。
【０２５１】
溶剤は、プロピレングリコールモノメチルエーテルアセテートを含有する２種類以上の混合溶剤であることが好ましい。  
３．第二のレジスト
第二のレジストパターンを形成するのに用いられる第二のレジストとしては前記第一のレジストとして記載したものを適宜用いることができるが、第一のレジストパターンと第二のレジストパターンのドライエッチング耐性を同一にするという観点から、第二のレジストに用いる樹脂としては、第一のレジストに用いられる樹脂と実質同一なものが好ましい。さらに、種々の寸法や形状のパターンが存在する実際の半導体デバイスマスクに対して、第一のレジストと第二のレジストが実質的に同一性状のパターンを形成する為には、第一のレジストと第二のレジストが全く同一のレジストからなることが最も好ましい。
【０２５２】
＜第一のレジストパターンの形成＞
本発明では第一のレジスト組成物を、フィルター濾過した後、次のように所定の支持体上に塗布して用いる。フィルター濾過に用いるフィルターはポアサイズが０．１μｍ以下、より好ましくは０．０５μｍ以下、更に好ましくは０．０３μｍ以下のポリテトラフロロエチレン製、ポリエチレン製、ナイロン製のものが好ましい。
【０２５３】
フィルター濾過されたレジスト組成物を、精密集積回路素子の製造に使用されるような基板（例：シリコン／二酸化シリコン被覆）上にスピナー、コーター等の適当な塗布方法により塗布、乾燥し、レジスト膜を形成する。乾燥の段階では加熱（プリベーク）を行うことが好ましい。膜厚は、好ましくは５０〜２００ｎｍの範囲に、より好ましくは７０〜１８０ｎｍの範囲に調整する。
【０２５４】
スピナーによりレジスト組成物を塗布する場合、その回転速度は、通常５００〜３０００ｒｐｍ、好ましくは８００〜２０００ｒｐｍ、より好ましくは１０００〜１５００ｒｐｍである。  
レジスト膜を形成する前に、基板上に予め反射防止膜を塗設してもよい。  
反射防止膜としては、チタン、二酸化チタン、窒化チタン、酸化クロム、カーボン、アモルファスシリコン等の無機膜型と、吸光剤とポリマー材料からなる有機膜型のいずれも用いることができる。また、有機反射防止膜として、ブリューワーサイエンス社製のＤＵＶ３０シリーズや、ＤＵＶ−４０シリーズ、シプレー社製のＡＲ−２、ＡＲ−３、ＡＲ−５等の市販の有機反射防止膜を使用することもできる。
【０２５５】
[ドライ露光方式]
当該レジスト膜に、所定のマスクを通して活性光線又は放射線を照射し、好ましくはベーク（加熱）を行い、現像、リンスする。これにより良好なパターンを得ることができる。
【０２５６】
活性光線又は放射線としては、赤外光、可視光、紫外光、遠紫外光、Ｘ線、電子線等を挙げることができるが、好ましくは２５０ｎｍ以下、より好ましくは２２０ｎｍ以下、特に好ましくは１〜２００ｎｍの波長の遠紫外光であり、具体的には、ＡｒＦエキシマレーザー、Ｆ2エキシマレーザー、ＥＵＶ（１３ｎｍ）、電子線が好ましく、ＡｒＦエキシマレーザーがより好ましい。
【０２５７】
[液浸露光]
活性光線又は放射線の照射時にレジスト膜とレンズの間に空気よりも屈折率の高い液体（液浸媒体）を満たして露光（液浸露光）を行ってもよい。これにより解像性を高めることができる。用いる液浸媒体としては空気よりも屈折率の高い液体であればいずれのものでも用いることができるが好ましくは純水である。
【０２５８】
液浸露光する際に使用する液浸液について、以下に説明する。
【０２５９】
液浸液は、露光波長に対して透明であり、かつレジスト膜上に投影される光学像の歪みを最小限に留めるよう、屈折率の温度係数ができる限り小さい液体が好ましいが、特に露光光源がＡｒＦエキシマレーザー（波長；１９３ｎｍ）である場合には、上述の観点に加えて、入手の容易さ、取り扱いのし易さといった点から水を用いるのが好ましい。
【０２６０】
また、さらに屈折率が向上できるという点で屈折率１．５以上の媒体を用いることもできる。この媒体は、水溶液でもよく有機溶剤でもよい。
【０２６１】
液浸液として水を用いる場合、水の表面張力を減少させるとともに、界面活性力を増大させるために、ウェハ上のレジスト膜を溶解させず、且つレンズ素子の下面の光学コートに対する影響が無視できる添加剤（液体）を僅かな割合で添加しても良い。その添加剤としては水とほぼ等しい屈折率を有する脂肪族系のアルコールが好ましく、具体的にはメチルアルコール、エチルアルコール、イソプロピルアルコール等が挙げられる。水とほぼ等しい屈折率を有するアルコールを添加することにより、水中のアルコール成分が蒸発して含有濃度が変化しても、液体全体としての屈折率変化を極めて小さくできるといった利点が得られる。一方で、１９３ｎｍ光に対して不透明な物質や屈折率が水と大きく異なる不純物が混入した場合、レジスト膜上に投影される光学像の歪みを招くため、使用する水としては、蒸留水が好ましい。更にイオン交換フィルター等を通して濾過を行った純水を用いてもよい。
【０２６２】
水の電気抵抗は、１８．３ＭＱｃｍ以上であることが望ましく、ＴＯＣ（有機物濃度）は２０ｐｐｂ以下であることが望ましく、脱気処理をしていることが望ましい。
【０２６３】
また、液浸液の屈折率を高めることにより、リソグラフィー性能を高めることが可能である。このような観点から、屈折率を高めるような添加剤を水に加えたり、水の代わりに重水（Ｄ2Ｏ）を用いてもよい。
【０２６４】
本発明のポジ型レジスト組成物からなるレジスト膜を、液浸媒体を介して露光する場合には、必要に応じてさらに疎水性樹脂（ＨＲ）を添加することができる。これにより、レジスト膜表層に疎水性樹脂（ＨＲ）が偏在化し、液浸媒体が水の場合、レジスト膜とした際の水に対するレジスト膜表面の後退接触角を向上させ、液浸水追随性を向上させることができる。疎水性樹脂（ＨＲ）としては、表面の後退接触角が添加することにより向上する樹脂であれば何でもよいが、フッ素原子及び珪素原子の少なくともいずれかを有する樹脂であることが好ましい。レジスト膜の後退接触角は６０°〜９０°が好ましく、更に好ましくは７０°以上である。添加量は、レジスト膜の後退接触角が前記範囲になるよう適宜調整して使用できるが、ポジ型レジスト組成物の全固形分を基準として、０．１〜１０質量％であることが好ましく、より好ましくは０．１〜５質量％である。疎水性樹脂（ＨＲ）は前述のように界面に遍在するものであるが、界面活性剤とは異なり、必ずしも分子内に親水基を有する必要はなく、極性／非極性物質を均一に混合することに寄与しなくても良い。
【０２６５】
後退接触角とは、液滴-基板界面での接触線が後退する際に測定される接触角であり、動的な状態での液滴の移動しやすさをシミュレートする際に有用であることが一般に知られている。簡易的には、針先端から吐出した液滴を基板上に着滴させた後、その液滴を再び針へと吸い込んだときの、液滴の界面が後退するときの接触角として定義でき、一般に拡張収縮法と呼ばれる接触角の測定方法を用いて測定することができる。
【０２６６】
液浸露光工程に於いては、露光ヘッドが高速でウェハ上をスキャンし露光パターンを形成していく動きに追随して、液浸液がウェハ上を動く必要があるので、動的な状態に於けるレジスト膜に対する液浸液の接触角が重要になり、液滴が残存することなく、露光ヘッドの高速なスキャンに追随する性能がレジストには求められる。
【０２６７】
疎水性樹脂（ＨＲ）に於けるフッ素原子又は珪素原子は、樹脂の主鎖中に有していても、側鎖に置換していてもよい。
【０２６８】
疎水性樹脂（ＨＲ）は、フッ素原子を有する部分構造として、フッ素原子を有するアルキル基、フッ素原子を有するシクロアルキル基、または、フッ素原子を有するアリール基を有する樹脂であることが好ましい。
【０２６９】
フッ素原子を有するアルキル基（好ましくは炭素数１〜１０、より好ましくは炭素数１〜４）は、少なくとも１つの水素原子がフッ素原子で置換された直鎖又は分岐アルキル基であり、さらに他の置換基を有していてもよい。
【０２７０】
フッ素原子を有するシクロアルキル基は、少なくとも１つの水素原子がフッ素原子で置換された単環または多環のシクロアルキル基であり、さらに他の置換基を有していてもよい。
【０２７１】
フッ素原子を有するアリール基としては、フェニル基、ナフチル基などのアリール基の少なくとも１つの水素原子がフッ素原子で置換されたものが挙げられ、さらに他の置換基を有していてもよい。
【０２７２】
フッ素原子を有するアルキル基、フッ素原子を有するシクロアルキル基、または、フッ素原子を有するアリール基として、好ましくは、下記一般式（Ｆ２）〜（Ｆ４）で表される基を挙げることができるが、本発明は、これに限定されるものではない。
【化４６】
2010039034.tif 000047
【０２７３】
一般式（Ｆ２）〜（Ｆ４）中、
Ｒ57〜Ｒ68は、それぞれ独立に、水素原子、フッ素原子又はアルキル基を表す。但し、Ｒ57〜Ｒ61、Ｒ62〜Ｒ64およびＲ65〜Ｒ68の内、少なくとも１つは、フッ素原子又は少なくとも１つの水素原子がフッ素原子で置換されたアルキル基（好ましくは炭素数１〜４）を表す。Ｒ57〜Ｒ61及びＲ65〜Ｒ67は、全てがフッ素原子であることが好ましい。Ｒ62、Ｒ63及びＲ68は、少なくとも１つの水素原子がフッ素原子で置換されたアルキル基（好ましくは炭素数１〜４）が好ましく、炭素数１〜４のパーフルオロアルキル基であることがさらに好ましい。Ｒ62とＲ63は、互いに連結して環を形成してもよい。
【０２７４】
一般式（Ｆ２）で表される基の具体例としては、例えば、ｐ−フルオロフェニル基、ペンタフルオロフェニル基、3,5-ジ（トリフルオロメチル）フェニル基等が挙げられる。
【０２７５】
一般式（Ｆ３）で表される基の具体例としては、トリフルオロメチル基、ペンタフルオロプロピル基、ペンタフルオロエチル基、ヘプタフルオロブチル基、ヘキサフルオロイソプロピル基、ヘプタフルオロイソプロピル基、ヘキサフルオロ（２−メチル）イソプロピル基、ノナフルオロブチル基、オクタフルオロイソブチル基、ノナフルオロヘキシル基、ノナフルオロ−ｔ−ブチル基、パーフルオロイソペンチル基、パーフルオロオクチル基、パーフルオロ（トリメチル）ヘキシル基、2,2,3,3-テトラフルオロシクロブチル基、パーフルオロシクロヘキシル基などが挙げられる。ヘキサフルオロイソプロピル基、ヘプタフルオロイソプロピル基、ヘキサフルオロ（２−メチル）イソプロピル基、オクタフルオロイソブチル基、ノナフルオロ−ｔ−ブチル基、パーフルオロイソペンチル基が好ましく、ヘキサフルオロイソプロピル基、ヘプタフルオロイソプロピル基が更に好ましい。
【０２７６】
一般式（Ｆ４）で表される基の具体例としては、例えば、−Ｃ（ＣＦ3）2ＯＨ、−Ｃ（Ｃ2Ｆ5）2ＯＨ、−Ｃ（ＣＦ3）（ＣＨ3）ＯＨ、−ＣＨ（ＣＦ3）ＯＨ等が挙げられ、−Ｃ（ＣＦ3）2ＯＨが好ましい。
【０２７７】
以下、フッ素原子を有する繰り返し単位の具体例を示すが、本発明は、これに限定されるものではない。
【０２７８】
具体例中、Ｘ1は、水素原子、−ＣＨ3、−Ｆ又は−ＣＦ3を表す。
【０２７９】
Ｘ2は、−Ｆ又は−ＣＦ3を表す。
【化４７】
2010039034.tif 000048
【０２８０】
疎水性樹脂（ＨＲ）は、珪素原子を有する部分構造として、アルキルシリル構造（好ましくはトリアルキルシリル基）、または環状シロキサン構造を有する樹脂であることが好ましい。
【０２８１】
アルキルシリル構造、または環状シロキサン構造としては、具体的には、下記一般式（ＣＳ−１）〜（ＣＳ−３）で表される基などが挙げられる。
【化４８】
2010039034.tif 000049
【０２８２】
一般式（ＣＳ−１）〜（ＣＳ−３）に於いて、
Ｒ12〜Ｒ26は、各々独立に、直鎖もしくは分岐アルキル基（好ましくは炭素数１〜２０）またはシクロアルキル基（好ましくは炭素数３〜２０）を表す。
【０２８３】
Ｌ3〜Ｌ5は、単結合又は２価の連結基を表す。２価の連結基としては、アルキレン基、フェニレン基、エーテル基、チオエーテル基、カルボニル基、エステル基、アミド基、ウレタン基、またはウレア基よりなる群から選択される単独あるいは２つ以上の基の組み合わせを挙げられる。
【０２８４】
ｎは、１〜５の整数を表す。
【０２８５】
以下、一般式（ＣＳ−１）〜（ＣＳ−３）で表される基を有する繰り返し単位の具体例を挙げるが、本発明は、これに限定されるものではない。なお、具体例中、Ｘ1は、水素原子、−ＣＨ3、−Ｆ又は−ＣＦ3を表す。
【化４９】
2010039034.tif 000050
【０２８６】
更に、疎水性樹脂（ＨＲ）は、下記（ｘ）〜（ｚ）の群から選ばれる基を少なくとも１つを有していてもよい。
【０２８７】
（ｘ）アルカリ可溶性基、
（ｙ）アルカリ現像液の作用により分解し、アルカリ現像液中での溶解度が増大する基、
（ｚ）酸の作用により分解する基。
【０２８８】
（ｘ）アルカリ可溶性基としては、フェノール性水酸基、カルボン酸基、フッ素化アルコール基、スルホン酸基、スルホンアミド基、スルホニルイミド基、（アルキルスルホニル）（アルキルカルボニル）メチレン基、（アルキルスルホニル）（アルキルカルボニル）イミド基、ビス（アルキルカルボニル）メチレン基、ビス（アルキルカルボニル）イミド基、ビス（アルキルスルホニル）メチレン基、ビス（アルキルスルホニル）イミド基、トリス（アルキルカルボニル）メチレン基、トリス（アルキルスルホニル）メチレン基等が挙げられる。
【０２８９】
好ましいアルカリ可溶性基としては、フッ素化アルコール基（好ましくはヘキサフルオロイソプロパノール）、スルホンイミド基、ビス（カルボニル）メチレン基が挙げられる。
【０２９０】
アルカリ可溶性基（ｘ）を有する繰り返し単位としては、アクリル酸、メタクリル酸による繰り返し単位のような樹脂の主鎖に直接アルカリ可溶性基が結合している繰り返し単位、あるいは連結基を介して樹脂の主鎖にアルカリ可溶性基が結合している繰り返し単位などが挙げられ、さらにはアルカリ可溶性基を有する重合開始剤や連鎖移動剤を重合時に用いてポリマー鎖の末端に導入することもでき、いずれの場合も好ましい。
【０２９１】
アルカリ可溶性基（ｘ）を有する繰り返し単位の含有量は、ポリマー中の全繰り返し単位に対し、１〜５０ｍｏｌ％が好ましく、より好ましくは３〜３５ｍｏｌ％、更に好ましくは５〜２０ｍｏｌ％である。
【０２９２】
アルカリ可溶性基（ｘ）を有する繰り返し単位の具体例を以下に示すが、本発明は、これに限定されるものではない。
【化５０】
2010039034.tif 000051
【０２９３】
（ｙ）アルカリ現像液の作用により分解し、アルカリ現像液中での溶解度が増大する基としては、例えば、ラクトン構造を有する基、酸無水物基、酸イミド基などが挙げられ、好ましくはラクトン構造を有する基である。
【０２９４】
アルカリ現像液の作用により分解し、アルカリ現像液中での溶解度が増大する基（ｙ）を有する繰り返し単位としては、アクリル酸エステル、メタクリル酸エステルによる繰り返し単位のように、樹脂の主鎖にアルカリ現像液の作用により分解し、アルカリ現像液中での溶解度が増大する基（ｙ）が結合している繰り返し単位、あるいはアルカリ現像液中での溶解度が増大する基（ｙ）を有する重合開始剤や連鎖移動剤を重合時に用いてポリマー鎖の末端に導入、のいずれも好ましい。
【０２９５】
アルカリ現像液中での溶解度が増大する基（ｙ）を有する繰り返し単位の含有量は、ポリマー中の全繰り返し単位に対し、１〜４０ｍｏｌ％が好ましく、より好ましくは３〜３０ｍｏｌ％、更に好ましくは５〜１５ｍｏｌ％である。
【０２９６】
アルカリ現像液中での溶解度が増大する基（ｙ）を有する繰り返し単位の具体例としては、（Ｂ）成分の樹脂で挙げたラクトン構造を有する繰り返し単位と同様のものを挙げることができる。
【０２９７】
疎水性樹脂（ＨＲ）に於ける、酸の作用により分解する基（ｚ）を有する繰り返し単位は、（Ｂ）成分の樹脂で挙げた酸分解性基を有する繰り返し単位と同様のものが挙げられる。疎水性樹脂（ＨＲ）に於ける、酸の作用により分解する基（ｚ）を有する繰り返し単位の含有量は、ポリマー中の全繰り返し単位に対し、１〜８０ｍｏｌ％が好ましく、より好ましくは１０〜８０ｍｏｌ％、更に好ましくは２０〜６０ｍｏｌ％である。
【０２９８】
疎水性樹脂（ＨＲ）は、更に、下記一般式（ＩＶ）で表される繰り返し単位を有していてもよい。
【化５１】
2010039034.tif 000052
【０２９９】
一般式（ＩＶ）に於いて、
Ｒ4は、アルキル基、シクロアルキル基、アルケニル基、シクロアルケニル基を有する基を表す。  
Ｌ6は、単結合又は２価の連結基を表す。
【０３００】
一般式（ＩＶ）に於ける、Ｒ4のアルキル基は、炭素数３〜２０の直鎖若しくは分岐状アルキル基が好ましい。  
シクロアルキル基は、炭素数３〜２０のシクロアルキル基が好ましい。  
アルケニル基は、炭素数３〜２０のアルケニル基が好ましい。  
シクロアルケニル基は、炭素数３〜２０のシクロアルケニル基が好ましい。  
Ｌ6の２価の連結基は、アルキレン基（好ましくは炭素数１〜５）、オキシ基が好ましい。
【０３０１】
疎水性樹脂（ＨＲ）がフッ素原子を有する場合、フッ素原子の含有量は、疎水性樹脂（ＨＲ）の分子量に対し、５〜８０質量％であることが好ましく、１０〜８０質量％であることがより好ましい。また、フッ素原子を含む繰り返し単位が、疎水性樹脂（ＨＲ）中１０〜１００質量％であることが好ましく、３０〜１００質量％であることがより好ましい。
【０３０２】
疎水性樹脂（ＨＲ）が珪素原子を有する場合、珪素原子の含有量は、疎水性樹脂（ＨＲ）の分子量に対し、２〜５０質量％であることが好ましく、２〜３０質量％であることがより好ましい。また、珪素原子を含む繰り返し単位は、疎水性樹脂（ＨＲ）中１０〜１００質量％であることが好ましく、２０〜１００質量％であることがより好ましい。
【０３０３】
疎水性樹脂（ＨＲ）の標準ポリスチレン換算の重量平均分子量は、好ましくは１，０００〜１００,０００で、より好ましくは１，０００〜５０,０００、更により好ましくは２，０００〜１５，０００である。
【０３０４】
疎水性樹脂（ＨＲ）は、（Ｂ）成分の樹脂同様、金属等の不純物が少ないのは当然のことながら、残留単量体やオリゴマー成分が０〜１０質量％であることが好ましく、より好ましくは０〜５質量％、０〜１質量％が更により好ましい。それにより、液中異物や感度等の経時変化のないレジストが得られる。また、解像度、レジスト形状、レジストパターンの側壁、ラフネスなどの点から、分子量分布（Ｍｗ／Ｍｎ、分散度ともいう）は、１〜５の範囲が好ましく、より好ましくは１〜３、さらに好ましくは１〜２の範囲である。
【０３０５】
疎水性樹脂（ＨＲ）は、各種市販品を利用することもできるし、常法に従って（例えばラジカル重合）合成することができる。例えば、一般的合成方法としては、モノマー種および開始剤を溶剤に溶解させ、加熱することにより重合を行う一括重合法、加熱溶剤にモノマー種と開始剤の溶液を１〜１０時間かけて滴下して加える滴下重合法などが挙げられ、滴下重合法が好ましい。反応溶媒としては、例えばテトラヒドロフラン、１，４−ジオキサン、ジイソプロピルエーテルなどのエーテル類やメチルエチルケトン、メチルイソブチルケトンのようなケトン類、酢酸エチルのようなエステル溶媒、ジメチルホルムアミド、ジメチルアセトアミドなどのアミド溶剤、さらには後述のプロピレングリコールモノメチルエーテルアセテート、プロピレングリコールモノメチルエーテル、シクロヘキサノンのような本発明の組成物を溶解する溶媒が挙げられる。より好ましくは本発明のポジ型レジスト組成物に用いられる溶剤と同一の溶剤を用いて重合することが好ましい。これにより保存時のパーティクルの発生が抑制できる。
【０３０６】
重合反応は窒素やアルゴンなど不活性ガス雰囲気下で行われることが好ましい。重合開始剤としては市販のラジカル開始剤（アゾ系開始剤、パーオキサイドなど）を用いて重合を開始させる。ラジカル開始剤としてはアゾ系開始剤が好ましく、エステル基、シアノ基、カルボキシル基を有するアゾ系開始剤が好ましい。好ましい開始剤としては、アゾビスイソブチロニトリル、アゾビスジメチルバレロニトリル、ジメチル２，２'−アゾビス（２−メチルプロピオネート）などが挙げられる。反応の濃度は５〜５０質量％であり、好ましくは３０〜５０質量％である。反応温度は、通常１０℃〜１５０℃であり、好ましくは３０℃〜１２０℃、さらに好ましくは６０〜１００℃である。
【０３０７】
反応終了後、室温まで放冷し、精製する。精製は、水洗や適切な溶媒を組み合わせることにより残留単量体やオリゴマー成分を除去する液々抽出法、特定の分子量以下のもののみを抽出除去する限外ろ過等の溶液状態での精製方法や、樹脂溶液を貧溶媒へ滴下することで樹脂を貧溶媒中に凝固させることにより残留単量体等を除去する再沈澱法やろ別した樹脂スラリーを貧溶媒で洗浄する等の固体状態での精製方法等の通常の方法を適用できる。たとえば、上記樹脂が難溶あるいは不溶の溶媒（貧溶媒）を、該反応溶液の１０倍以下の体積量、好ましくは１０〜５倍の体積量で、接触させることにより樹脂を固体として析出させる。
【０３０８】
ポリマー溶液からの沈殿又は再沈殿操作の際に用いる溶媒（沈殿又は再沈殿溶媒）としては、該ポリマーの貧溶媒であればよく、ポリマーの種類に応じて、炭化水素、ハロゲン化炭化水素、ニトロ化合物、エーテル、ケトン、エステル、カーボネート、アルコール、カルボン酸、水、これらの溶媒を含む混合溶媒等の中から適宜選択して使用できる。これらの中でも、沈殿又は再沈殿溶媒として、少なくともアルコール（特に、メタノールなど）または水を含む溶媒が好ましい。
【０３０９】
沈殿又は再沈殿溶媒の使用量は、効率や収率等を考慮して適宜選択できるが、一般には、ポリマー溶液１００質量部に対して、１００〜１００００質量部、好ましくは２００〜２０００質量部、さらに好ましくは３００〜１０００質量部である。
【０３１０】
沈殿又は再沈殿する際の温度としては、効率や操作性を考慮して適宜選択できるが、通常０〜５０℃程度、好ましくは室温付近（例えば２０〜３５℃程度）である。沈殿又は再沈殿操作は、攪拌槽などの慣用の混合容器を用い、バッチ式、連続式等の公知の方法により行うことができる。
【０３１１】
沈殿又は再沈殿したポリマーは、通常、濾過、遠心分離等の慣用の固液分離に付し、乾燥して使用に供される。濾過は、耐溶剤性の濾材を用い、好ましくは加圧下で行われる。乾燥は、常圧又は減圧下（好ましくは減圧下）、３０〜１００℃程度、好ましくは３０〜５０℃程度の温度で行われる。
【０３１２】
尚、一度、樹脂を析出させて、分離した後に、再び溶媒に溶解させ、該樹脂が難溶あるいは不溶の溶媒と接触させてもよい。即ち、上記ラジカル重合反応終了後、該ポリマーが難溶あるいは不溶の溶媒を接触させ、樹脂を析出させ（工程ａ）、樹脂を溶液から分離し（工程ｂ）、改めて溶媒に溶解させ樹脂溶液Ａを調製（工程ｃ）、その後、該樹脂溶液Ａに、該樹脂が難溶あるいは不溶の溶媒を、樹脂溶液Ａの１０倍未満の体積量（好ましくは５倍以下の体積量）で、接触させることにより樹脂固体を析出させ（工程ｄ）、析出した樹脂を分離する（工程ｅ）ことを含む方法でもよい。
【０３１３】
以下に疎水性樹脂（ＨＲ）の具体例を示す。また、下記表１に、各樹脂における繰り返し単位のモル比（各繰り返し単位と左から順に対応）、重量平均分子量、分散度を示す。
【化５２】
2010039034.tif 000053
【０３１４】
【化５３】
2010039034.tif 000054
【０３１５】
【化５４】
2010039034.tif 000055
【０３１６】
【表１】
2010039034.tif 000056
【０３１７】
本発明のポジ型レジスト組成物によるレジスト膜と液浸液との間には、レジスト膜を直接、液浸液に接触させないために、液浸液難溶性膜（以下、「トップコート」ともいう）を設けてもよい。トップコートに必要な機能としては、レジスト上層部への塗布適正、放射線、特に１９３ｎｍに対する透明性、液浸液難溶性である。トップコートは、レジストと混合せず、さらにレジスト上層に均一に塗布できることが好ましい。
【０３１８】
トップコートは、１９３ｎｍ透明性という観点からは、芳香族を豊富に含有しないポリマーが好ましく、具体的には、炭化水素ポリマー、アクリル酸エステルポリマー、ポリメタクリル酸、ポリアクリル酸、ポリビニルエーテル、シリコン含有ポリマー、フッ素含有ポリマーなどが挙げられる。前述の疎水性樹脂（ＨＲ）はトップコートとしても好適なものである。トップコートから液浸液へ不純物が溶出すると光学レンズを汚染するという観点からは、トップコートに含まれるポリマーの残留モノマー成分は少ない方が好ましい。
【０３１９】
トップコートを剥離する際は、現像液を使用してもよいし、別途剥離剤を使用してもよい。剥離剤としては、レジスト膜への浸透が小さい溶剤が好ましい。剥離工程がレジスト膜の現像処理工程と同時にできるという点では、アルカリ現像液により剥離できることが好ましい。アルカリ現像液で剥離するという観点からは、トップコートは酸性が好ましいが、レジスト膜との非インターミクス性の観点から、中性であってもアルカリ性であってもよい。
【０３２０】
トップコートと液浸液との間には屈折率の差がない方が、解像力が向上する。ＡｒＦエキシマレーザー（波長：１９３ｎｍ）において、液浸液として水を用いる場合には、ＡｒＦ液浸露光用トップコートは、液浸液の屈折率に近いことが好ましい。屈折率を液浸液に近くするという観点からは、トップコート中にフッ素原子を有することが好ましい。また、透明性・屈折率の観点から薄膜の方が好ましい。
【０３２１】
トップコートは、レジスト膜と混合せず、さらに液浸液とも混合しないことが好ましい。この観点から、液浸液が水の場合には、トップコートに使用される溶剤は、ポジ型レジスト組成物に使用される溶媒に難溶で、かつ非水溶性の媒体であることが好ましい。さらに、液浸液が有機溶剤である場合には、トップコートは水溶性であっても非水溶性であってもよい。
【０３２２】
前記、ドライ露光または液浸露光の後、好ましくはポストベーク（後加熱）を行い、現像、リンスする。これにより良好なパターンを得ることができる。
【０３２３】
現像工程では、通常、アルカリ現像液を用いる。レジスト組成物のアルカリ現像液としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド等の第四級アンモニウム塩、ピロール、ピヘリジン等の環状アミン類等のアルカリ性水溶液を使用することができる。
【０３２４】
さらに、上記アルカリ現像液にアルコール類、界面活性剤を適宜添加して使用することもできる。  
アルカリ現像液のアルカリ濃度は、通常０．１〜２０質量％である。  
アルカリ現像液のｐＨは、通常１０．０〜１５．０である。
【０３２５】
リンス液としては、通常、純水を使用し、界面活性剤を適当量添加して使用することもできる。  
また、現像処理または、リンス処理の後に、パターン上に付着している現像液またはリンス液を超臨界流体により除去する処理を行うことができる。  
更に、リンス処理または超臨界流体による処理の後、パターン中に残存する水分を除去するために加熱処理を行うこともできる。
【０３２６】
＜第一のレジストパターンの化学処理＞
上記方法を用いて第一のレジストパターンを形成した後、本発明の処理剤を用いて第一のレジストパターンの化学処理（フリージング処理）を行う。
【０３２７】
［酸での洗浄］
まず、第一のレジストパターンを、本発明の処理剤とは別の、酸を含む溶液で洗浄することが好ましい。酸の種類としては、塩酸、硫酸、硝酸、燐酸等の無機酸や、カルボン酸、スルホン酸、スルホニルイミド酸、メチド酸等の有機酸が挙げられるが、この中でも、カルボン酸、スルホン酸、イミド酸、メチド酸等の有機酸が好ましい。
【０３２８】
カルボン酸としては、例えば酢酸、プロピオン酸等のアルキルスルホン酸、炭素数１〜８のパーフルオロアルキルカルボン酸等のフルオロアルキルカルボン酸、安息香酸、ペンタフルオロ安息香酸等の芳香族カルボン酸が挙げられる。  
スルホン酸としては、例えばブタンスルホン酸、ヘキサンスルホン酸、炭素数１〜８のパーフルオロアルキルスルホン酸等のアルキルスルホン酸、p-トルエンスルホン酸、ペンタフルオロベンゼンスルホン酸等の芳香族スルホン酸が挙げられる。
【０３２９】
イミド酸としては、例えば炭素数１〜８のビス（アルキルスルホニル）イミド酸、炭素数１〜８のビス（パーフルオロアルキルスルホニル）イミド酸、５〜８員環の環状ジスルホニルイミド酸、フッ化アルキレン鎖を有する５〜８員環の環状ジスルホニルイミド酸等のジスルホニルイミド酸が挙げられる。  
メチド酸としては、例えば炭素数１〜８のトリス（アルキルスルホニル）メチド酸、炭素数１〜８のトリス（フルオロアルキルスルホニル）メチド酸等のトリスルホニルメチド酸が挙げられる。
【０３３０】
これらの中で、パーフルオロアルキルカルボン酸類、スルホン酸類、イミド酸類、メチド酸類が好ましく、更に好ましくはパーフルオロアルキルスルホン酸類、芳香族スルホン酸類、イミド酸類、メチド酸類が好ましい。
【０３３１】
溶液の溶媒としては、レジストパターンが溶解せず、酸類が溶解する溶媒であればよく、例えば水や本発明の処理剤に用いられる溶剤が挙げられ、好ましくは本発明の処理剤に用いられる溶剤を用いる。  
酸の濃度は０．１〜１０ｍｏｌ％であり、好ましくは０．５〜５ｍｏｌ％であり、更に好ましくは０．５〜３ｍｏｌ％である。
【０３３２】
好ましい処理の方法としては、酸溶液を第一のレジストパターンが形成されている基板上にパドルさせ、しばらくした後に基板を回転させて振り切り、溶剤で基板を洗浄する。
【０３３３】
溶液をパドルさせて溶液とレジストパターンが接触している時間は５秒以上で長ければ長いほどよいが、スループットを考慮すると３分以下が好ましく、更に好ましくは２分以下であり、１分以下が最も好ましい。
【０３３４】
また、余剰の酸を基板上から除去するために溶剤で基板を洗浄する際の溶剤は、酸溶液に用いた溶剤を用いることが好ましい。
【０３３５】
洗浄の方法は、基板を５０〜５００ｒｐｍで回転させながら溶剤を０．５〜５ｍｌ／ｓｅｃの流速で、基板の中心に５〜３０秒間吐出させた後、基板を５００〜３０００ｒｐｍで１０〜６０秒間回転させ、溶剤を振り切る方法が好ましいが、これに限定されない。
【０３３６】
［化学処理］
次に、本発明の処理剤を用いた第一のレジストパターンの化学処理の方法を説明する。  
処理剤とレジストパターンを接触させる方法として、処理剤にレジストパターンを浸漬させる方法と、レジストパターン上に処理剤を塗布する方法が挙げられる。  
浸漬させる方法としては、処理剤を第一のレジストパターンが形成されている基板上にパドルさせる方法が好ましい。  
処理剤を基板上にパドルさせて処理剤とレジストパターンが接触している時間は５秒以上で長ければ長いほどよいが、スループットを考慮すると３分以下が好ましく、更に好ましくは２分以下であり、１分以下が最も好ましい。  
また、反応を進行させるために処理装置内の温度や処理剤の温度を室温よりも高くすることが出来るが、安全性の観点から５０℃以下の温度が好ましい。
【０３３７】
また、レジストパターン上に処理剤を塗布する方法としては、スピン塗布が好ましい。スピン塗布の場合、基板を５０〜５００ｒｐｍで回転させながら溶剤を０．５〜５ｍｌ／秒の流速で、基板の中心に０．５〜５秒間吐出させた後、基板を５００〜３０００ｒｐｍで１０〜６０秒間回転させて余剰の処理剤を振り切り、処理剤を塗布することが好ましい。
【０３３８】
本発明においては、本発明の処理剤とレジストパターンの反応を進行させるために、上記の浸漬／塗布の後に、あるいは浸漬／塗布と並行して、基板を加熱することが好ましい。  
加熱温度は、通常、４０℃以上２００℃以下であることが好ましく、５０℃以上１８０℃以下であることが更に好ましく、最も好ましくは、６０℃以上１５０℃以下である。加熱時間は、１０秒以上３００秒以下であることが好ましく、３０秒以上１５０秒以下であることが更に好ましい。なお、本発明では、処理剤にポリマーまたはオリゴマーを含むため、以上のプロセスにより基板上に処理剤の膜が形成される。
【０３３９】
処理剤とレジストパターンを反応させた後、余剰の処理剤を基板上から除去するために溶剤で基板を洗浄することが好ましい。この場合の溶剤は、純水または処理剤に用いた溶剤、第一のレジストの溶剤を用いることが好ましい。洗浄の方法は、まず、溶剤により基板上にパドルを形成し静置した後、基板を５０〜５００ｒｐｍで回転させながら溶剤を０．５〜５ｍｌ／秒の流速で、基板の中心に５〜３０秒間吐出させ、基板を５００〜３０００ｒｐｍで１０〜６０秒間回転させながら溶剤を振り切る方法が好ましいが、これに限定されない。
【０３４０】
更に、洗浄溶剤を除去するために加熱工程を加えることが好ましい。加熱温度は、６０℃以上２００℃以下であることが好ましく、７０℃以上１７０℃以下であることが更に好ましく、最も好ましくは、８０℃以上１５０℃以下である。加熱時間は、３０秒以上１２０秒以下であることが好ましく、４０秒以上１００秒以下であることが更に好ましい。また、加熱の代わりに、窒素ガスなどの不活性ガスで基板をブローすることによって溶剤を除去しても良い。
【０３４１】
＜第二のレジストパターンの形成＞
本発明では、第二のレジスト組成物をフィルター濾過した後、既に化学処理されている第一のレジストパターンが形成されている基板上に塗布して用いる。該フィルターろ過については、第１のレジストパターンにおける場合と同様である。
【０３４２】
第二のレジスト組成物を、第一のレジストパターンの形成と同様の方法で、化学処理（フリージング処理）を行った第１のレジストパターン上に塗布し、レジスト膜を形成する。その後の、乾燥（プリベーク）、露光、ポストベーク、現像、リンス等の、第２のレジストパターンを形成する工程については、第一のレジストパターンの形成方法として説明した方法と同様の方法が適用可能である。こうして、第１のレジストパターンとは別の、第二のレジストパターンを形成することができる。
【実施例】
【０３４３】
以下本発明を実施例により具体的に説明するが、本発明は以下の実施例に限定されるものではない。  
＜フリージング処理剤の調製＞
下記表２に示す成分を溶剤に溶解させ、得られた溶液各々をポアサイズ０.１μｍのポリエチレンフィルターで濾過してフリージング処理剤（表面処理剤）を調製した。表２中、括弧内の値は質量部を表す。
【表２】
2010039034.tif 000057
【０３４４】
（化学種）
ＣＨ−０１：ポリアリルアミン（Ｍｗ：１５０００、製品名ＰＡＡ−１５、日東紡(株)製）
ＣＨ−０２：ポリアリルアミン（Ｍｗ：５０００、製品名ＰＡＡ−０５、日東紡(株)製）
ＣＨ−０３：ポリアリルアミン（Ｍｗ：３０００、製品名ＰＡＡ−０３、日東紡(株)製）
ＣＨ−０４：ポリアリルアミン（Ｍｗ：１０００、製品名ＰＡＡ−０１、日東紡(株)製）
ＣＨ−０５：ポリアリルアミン（Ｍｗ：５００、日東紡(株)製）
ＣＨ−０６：（アリルアミン）−（Ｎ‘Ｎ−ジメチルアリルアミン）共重合体（共重合比５０：５０、Ｍｗ：１０００、製品名ＰＡＡ−１１１２、日東紡(株)製）
ＣＨ−０７：（アリルアミン）−（Ｎ−アセチルアリルアミン）共重合体（共重合比５０：５０、Ｍｗ：１５０００、製品名ＰＡＡ−ＡＣ５０５０Ａ、日東紡(株)製）
ＣＨ−０８：（アリルアミン）−（Ｎ−アセチルアリルアミン）共重合体（共重合比７０：３０、Ｍｗ：１０００）
ＣＨ−０９：（アリルアミン）−（Ｎ−アセチルアリルアミン）共重合体（共重合比８５：１５、Ｍｗ：１０００）
ＣＨ−１０：（アリルアミン）−（アリルアンモニウム−ｐ−トルエンスルホン酸塩）共重合体（共重合比７０：３０、Ｍｗ：１５０００）
ＣＨ−１１：（アリルアミン）−（アリルアンモニウム−ｐ−トルエンスルホン酸塩）共重合体（共重合比５０：５０、Ｍｗ：１０００）
Ｉ−１：ポリビニルピロリドン「ＰＶＰ Ｋ３０」（ＢＡＳＦ社製）
Ｉ−２：尿素系架橋剤「Ｎ−８３１４」（三和ケミカル社製）
上記において、Ｍｗは、ＧＰＣ法によるポリエチレンオキシド換算値として重量平均分子量を表す。
【０３４５】
なお、ＣＨ−０８とＣＨ−０９は、日東紡(株)製ポリアリルアミンを原料とし、特開平９−２８６８１６号公報の実施例１〜４に記載されている手法により合成した。
【０３４６】
また、ＣＨ−１０及びＣＨ−１１は、日東紡(株)製ポリアリルアミンを原料とし、ｐ−トルエンスルホン酸（東京化成社製）と反応させることにより合成した。
【０３４７】
（界面活性剤）
Ｓ１： “サーフロンＳ−１１１Ｎ”（ＡＧＣセイミケミカル(株)製）
Ｓ２：“アセチレノールＥ１００”（川研ファインケミカル（株）製）
Ｓ３：ラウリルジメチルアミンオキシド
（溶剤）
Ｃ１：水
Ｃ２：イソプロパノール
Ｃ３：エタノール
＜レジスト組成物の調製＞
〔樹脂（１）の合成〕
窒素気流下、プロピレングリコールモノメチルエーテルアセテート、プロピレングリコールモノメチルエーテルの６／４（質量比）の混合溶剤２０ｇを３つ口フラスコに入れ、これを８０℃に加熱した（溶剤１）。ブチロラクトンメタクリレート、ヒドロキシアダマンタンメタクリレート、２−メチル−２−アダマンチルメタクリレートをモル比４０／２０／４０の割合でプロピレングリコールモノメチルエーテルアセテート、プロピレングリコールモノメチルエーテルの６／４（質量比）の混合溶剤に溶解し、２２質量％のモノマー溶液（２００ｇ）を調製した。更に、開始剤Ｖ−６０１（和光純薬工業(株)製）をモノマーに対し８ｍｏｌ％を加え、溶解させた溶液を、（溶剤１）に対して６時間かけて滴下した。滴下終了後、さらに８０℃で２時間反応させた。反応液を放冷後ヘキサン１８００ｍｌ／酢酸エチル２００ｍｌの混合溶剤に注ぎ、析出した紛体をろ取、乾燥すると、樹脂（１）が３７ｇ得られた。
【０３４８】
ポリスチレンを標準としたＧＰＣ測定の結果、得られた樹脂（１）の重量平均分子量（Ｍｗ）は、６０００、分散度（Ｍｗ／Ｍｎ）は、１．６であった。
【０３４９】
〔樹脂（２）〜（７）、及び（ＰＯ−Ａ）の合成〕
樹脂（１）と同様の合成方法により、樹脂(２)、(３)、(４)、(５)、（６）、（７）および(ＰＯ−Ａ)を合成した。  
樹脂（１）〜（７）及び(ＰＯ−Ａ)における繰り返し単位の構造を下記に示し、繰り返し単位の組成比（各繰り返し単位と左から順に対応）、重量平均分子量（Ｍｗ）及び分散度（Ｍｗ／Ｍｎ）を表３に示す。
【化５５】
2010039034.tif 000058
【０３５０】
【化５６】
2010039034.tif 000059
【０３５１】
【表３】
2010039034.tif 000060
【０３５２】
〔レジスト組成物の調製〕
下記表４に示す成分を溶剤に溶解させ、それぞれについて固形分濃度３．２質量％の溶液を調製し、これを０．１μｍのポアサイズを有するポリエチレンフィルターで濾過してポジ型レジスト溶液を調製した。
【表４】
2010039034.tif 000061
【０３５３】
表４に示されている（ｂ）酸発生剤、（ｃ）塩基性化合物、（ｄ）界面活性剤、及び溶剤は、以下の通りである。
【０３５４】
〔（ｂ）酸発生剤〕
【化５７】
2010039034.tif 000062
【０３５５】
〔（ｃ）塩基性化合物〕
ＴＰＩ：２，４，５−トリフェニルイミダゾール
ＰＥＡ：Ｎ−フェニルジエタノールアミン
ＤＰＡ：２,６−ジイソプロピルフェニルアルコール
ＰＢＩ：２−フェニルベンゾイミダゾール
〔（ｄ）界面活性剤〕
Ｗ−１：メガファックＦ１７６（大日本インキ化学工業（株）製）（フッ素系） 
Ｗ−２：メガファックＲ０８（大日本インキ化学工業（株）製）（フッ素及びシリコン系）
Ｗ−３：ポリシロキサンポリマーＫＰ−３４１（信越化学工業（株）製）（シリコン系）
〔溶剤〕
Ａ１：プロピレングリコールモノメチルエーテルアセテート
Ａ２：γ−ブチロラクトン
Ａ３：シクロヘキサノン
Ｂ１：プロピレングリコールモノメチルエーテル
Ｂ２：乳酸エチル
調製した処理剤溶液およびポジ型レジスト溶液を下記の方法で評価に用いた。  
＜パターンの形成＞
以下、図１を用いて、フリージング処理を施したパターン形成方法について説明する。  
シリコンウエハー５の上に有機反射防止膜（ＡＲＣ２９Ａ（日産化学社製））を塗布し、２０５℃で、６０秒間ベークを行い、膜厚７８ｎｍの反射防止膜４を形成した。その上に調製した第一のポジ型レジスト組成物を塗布し、１１０℃で、６０秒間ベークを行い、膜厚８０ｎｍの第一のレジスト膜１を形成した（図１（ａ））。
【０３５６】
次いで、レジスト膜１の塗布されたウェハを、露光マスクｍ１（ライン／スペース＝１／１）を介してＡｒＦエキシマレーザースキャナー（ＡＳＭＬ社製  ＴＷＩＮＳＣＡＮ ＸＴ:１７００Ｆｉ）を用いて液浸パターン露光した（図１（ｂ））。液浸液としては純水を用いた。露光量は、所望の線幅となるように最適化した。その後１２０℃で、６０秒間加熱した後、テトラメチルアンモニウムハイドロオキサイド水溶液（２．３８質量％）で３０秒間現像し、純水でリンスした後、スピン乾燥し、更に９０℃９０秒間加熱して残留した水分を除去してピッチ１００ｎｍ線幅５０ｎｍの第一のレジストパターン１ａを得た（図１（ｃ））。
【０３５７】
続いて、基板に表面処理剤（フリージング剤）を回転数を調整して目的の膜厚にスピン塗布し（図１（ｄ））、表５に示した条件でベークを行い、表５に示した膜厚の表面処理剤膜１０を形成しつつ反応を進行させた（図１（ｅ））。その後、余剰の処理剤を除去するために基板の中心に純水を２ｃｃ／ｓｅｃの流量で５秒間ノズルｎから吐出させてパドルを形成し、基板を３０秒間静置して純水を表面処理剤膜１０に接触させた。更に基板を３００ｒｐｍで回転させながら、処理剤に用いた溶剤（溶剤のみからなり、他の成分は含まない）を１ｍｌ／ｓｅｃの流速で、基板の中心に１０秒間吐出させた後、基板を２０００ｒｐｍで３０秒間回転させ、溶剤を振り切った。基板上に残留する溶剤を除去するため９０℃で９０秒間加熱し、室温まで冷却した（図１（ｆ））。
【０３５８】
次に、上記化学処理が施された第一のレジストパターン１ｂが形成されている基板上に第二のポジ型レジスト組成物を塗布し、１１０℃で、６０秒間ベークを行い、膜厚８０ｎｍの第二のレジスト膜２を形成した（図１（ｇ））。このとき、第二のレジスト組成物は、第１のレジスト組成物と同一のものを用いた。
【０３５９】
レジスト膜２の塗布されたウェハを、露光マスクｍ２（ライン／スペース＝１／1）を介してＡｒＦエキシマレーザースキャナー（ＡＳＭＬ社製  ＴＷＩＮＳＣＡＮ ＸＴ:１７００Ｆｉ）を用いて液浸パターン露光した（図１（ｈ））。液浸液としては純水を用い、露光量は、所望の線幅となるように最適化した。その後１２０℃で、６０秒間加熱した後、テトラメチルアンモニウムハイドロオキサイド水溶液（２．３８質量％）で３０秒間現像し、純水でリンスした後、スピン乾燥し、更に９０℃で９０秒間加熱して残留した水分を除去し、ピッチ１００ｎｍ線幅５０ｎｍの第二のレジストパターン２ａを得た（図１（ｉ））。
【０３６０】
得られたパターンについて、以下の評価方法により1stパターンの線幅とＬＷＲの変動を求め、結果を表５にまとめた。
【０３６１】
＜線幅の変動＞
線幅の変動は、レジストパターン１について、フリージング処理する前のレジストパターン１（図１（ｃ）におけるパターン１ａ）の線幅（ｘ）と、第二のレジストパターン形成後のレジストパターン１（図１（ｉ）におけるパターン１ｂ）の線幅（ｙ）の差（ｙ−ｘ）により評価した。
【０３６２】
線幅は、測長走査型電子顕微鏡（（株）日立製作所Ｓ−９３８０II）を使用して５０ｎｍのレジストパターンを観察し、ラインパターンの長手方向２μｍの範囲を等間隔で５０点線幅を測定し、その平均値を算出することで測定した。
【０３６３】
＜ＬＷＲの変動＞
ＬＷＲの変動は、レジストパターン１について、フリージング処理する前のレジストパターン１（図１（ｃ）におけるパターン１ａ）のＬＷＲ（Ｌｘ）と、第二のレジストパターン形成後のレジストパターン１（図１（ｉ）におけるパターン１ｂ）のＬＷＲ（Ｌｙ）の差（Ｌｙ−Ｌｘ）により評価した。
【０３６４】
ＬＷＲの測定は、測長走査型電子顕微鏡（ＳＥＭ（株）日立製作所Ｓ−９３８０II）を使用して５０ｎｍのレジストパターンを観察し、ラインパターンの長手方向２μｍの範囲を等間隔で５０点線幅を測定し、その標準偏差から３σを算出することで測定した。
【表５】
2010039034.tif 000063
【０３６５】
表５に示す結果から、本発明により、ダブルパターニング法におけるフリージング処理及び第二のレジストパターンの形成による、第一のレジストパターンの線幅とＬＷＲの変動が有意に抑制されたことがわかる。
【図面の簡単な説明】
【０３６６】
【図１】実施例で使用したパターン形成方法を説明する概略工程図。
【符号の説明】
【０３６７】
１・・・第一のレジスト膜、２・・・第二のレジスト膜、３・・・表面処理剤（フリージング剤）、４・・・反射防止膜、５・・・シリコンウエハー、１０・・・表面処理剤膜、１ａ・・・第一のレジストパターン、１ｂ・・・第一のレジストパターン（フリージング処理済）、２ａ・・・第二のレジストパターン、ｍ１、ｍ２・・・マスク、ｎ・・・ノズル
【図１】
2010039034.tif 000067